(57)【特許請求の範囲】
【請求項１】
炭酸塩、重炭酸塩、セスキ炭酸塩、硫酸塩、亜硫酸塩、リン酸塩、重縮合リン酸塩、及び塩化物から選ばれる水溶性無機化合物核粒子が、第１表面処理剤である有機又は無機水溶性高分子化合物で表面処理され、さらにその処理された表面が第２表面処理剤である、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物で処理されてなる表面処理水溶性無機化合物粒子。
【請求項２】
炭酸塩、重炭酸塩、セスキ炭酸塩、硫酸塩、亜硫酸塩、リン酸塩、重縮合リン酸塩、及び塩化物から選ばれる水溶性無機化合物核粒子と、この粒子表面上の一部又は全面に形成された水溶性高分子化合物を含む第１表面処理部と、第１表面処理部表面上の一部又は全面に形成された、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物を含む第２表面処理部とを有する請求項１記載の表面処理水溶性無機化合物粒子。
【請求項３】
水溶性無機化合物核粒子が、炭酸ナトリウム、炭酸カリウム、硫酸ナトリウム、硫酸カリウム、トリポリリン酸ナトリウム、重炭酸ナトリウム、又はセスキ炭酸ナトリウムであることを特徴とする請求項１又は２記載の表面処理水溶性無機化合物粒子。
【請求項４】
水難溶性化合物が、高級脂肪酸であることを特徴とする請求項１〜３のいずれか１項記載の表面処理水溶性無機化合物粒子。
【請求項５】
水溶性高分子化合物が、ビニル系高分子化合物、多糖類、その誘導体及びポリエステル系高分子化合物から選ばれる１種又は２種以上であることを特徴とする請求項１〜４のいずれか１項記載の表面処理水溶性無機化合物粒子。
【請求項６】
水溶性高分子化合物が、カルボキシル基を有する化合物、又はヒドロキシプロピルセルロースである請求項５記載の表面処理水溶性無機化合物粒子。
【請求項７】
水溶性高分子化合物が、水ガラスであることを特徴とする請求項１〜４のいずれか１項記載の表面処理水溶性無機化合物粒子。
【請求項８】
上記第１表面処理剤が有機水溶性高分子化合物であって、その量が水溶性無機化合物核粒子に対して０．１〜１０質量％であり、上記第２処理剤の量が、第１の表面処理剤で表面処理された水溶性無機化合物核粒子に対して０．１〜１０質量％である請求項１〜６のいずれか１項記載の表面処理水溶性無機化合物粒子。
【請求項９】
上記第１表面処理剤が無機水溶性高分子化合物であって、その量が水溶性無機化合物核粒子に対して１〜３０質量％であって、上記第２処理剤の量が、第１の表面処理剤で表面処理された水溶性無機化合物核粒子に対して０．１〜１０質量％である請求項１〜４及び７のいずれか１項記載の表面処理水溶性無機化合物粒子。
【請求項１０】
粒状洗剤組成物配合用のアルカリ剤であることを特徴とする請求項１〜９のいずれか１項記載の表面処理水溶性無機化合物粒子。
【請求項１１】
下記第１工程及び第２工程を含む表面処理水溶性無機化合物粒子の製造方法。
第１工程：炭酸塩、重炭酸塩、セスキ炭酸塩、硫酸塩、亜硫酸塩、リン酸塩、重縮合リン酸塩、及び塩化物から選ばれる水溶性無機化合物核粒子に、水溶性高分子化合物水溶液を添加し、水溶性高分子化合物で水溶性無機化合物核粒子を表面処理する工程。
第２工程：第１工程で処理された水溶性無機化合物核粒子に、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物を添加し、前記粒子を表面処理する工程。
【請求項１２】
水難溶性化合物が、高級脂肪酸であることを特徴とする請求項１１記載の製造方法。
【請求項１３】
第２工程終了直後における表面処理水溶性無機化合物粒子の温度が、高級脂肪酸の融点以上であることを特徴とする請求項１２記載の製造方法。
【請求項１４】
（ａ）請求項１〜１０のいずれか１項記載の表面処理水溶性無機化合物粒子と、（ｂ）界面活性剤及び無機化合物を含む界面活性剤含有粒子とを含有することを特徴とする粒状洗剤組成物。
【請求項１５】
（ｂ）界面活性剤含有粒子中に、水溶性高分子化合物を含むことを特徴とする請求項１４記載の粒状洗剤組成物。
【請求項１６】
（ａ）表面処理水溶性無機化合物粒子中の水難溶性化合物の配合量が１０質量％未満であり、かつ（ｂ）界面活性剤含有粒子中の界面活性剤の配合量が１０〜５０質量％であることを特徴とする請求項１４又は１５記載の粒状洗剤組成物。
【発明の詳細な説明】
【技術分野】
【０００１】
本発明は、表面処理された水溶性無機化合物粒子に関する。特に、粒状洗剤組成物にアルカリ剤として粉体混合される表面処理水溶性無機化合物粒子に関する。
【背景技術】
【０００２】
従来、固体粒子のハンドリング性、崩壊性、貯蔵安定性、溶解性等に関する種々の問題点を解決するため、粒子を水溶性高分子化合物で造粒する方法（特開平３−５３０００号公報）、粒子表面を被覆する方法等（特開２００１−２９３３５４号公報）が提案されている。
【０００３】
粒状洗剤組成物の分野では、界面活性剤を含む洗剤粒子が、冬季における洗濯中にゲル化・凝集して溶け残る現象がしばしば観察される。特に、近年、洗濯機の大型化による浴比の低下や、省エネ設計による濯ぎ水量の低下が進むとともに、粉末洗剤を漬け置きして使用する方法等も汎用されるようになってきた。このことから、低温水を使用した冬季の洗濯時に洗剤の溶け残りが発生しやすい状況にある。この問題を解決するため、洗剤粒子の表面を水溶性高分子で被覆する方法が提案されている（特開平７−２４２８９９号公報）。
【０００４】
一方では、粒状洗剤に種々の機能を付与すべく、様々な粒子をブレンドする技術が提案されている。この場合、ブレンドされた粒子が互いに影響し合い、粒状洗剤の溶解性を低下させるという別の問題を招来することがあった。特に、洗剤粒子に水溶性無機化合物を粉体混合すると、水溶性無機化合物が水と接触して水和する際に洗剤粒子と激しく凝集して凝集体を生成し、これが溶け残る現象が問題となっていた。
【０００５】
この問題を解決するため、洗剤粒子側をノニオン界面活性剤で被覆するとともに、アルカリ金属塩側を水溶性有機物溶液及び／又は固体粉体で被覆する技術が提案されている（特開２００２−２６６０００号公報）。
【０００６】
しかしながら、上記提案では、衣類の共存条件下における粒状洗剤及び洗剤凝集物の溶解性が評価されておらず、撹拌力が乏しくかつ低温水を用いて行う実際の洗濯時に、洗剤凝集物の発生及びその溶け残りの抑制技術としては不充分である。水溶性無機化合物の溶解発熱を制御するという視点からの検討は、全くなされていない点においても不充分である。
【０００７】
さらに、粉体同士を混合する際に生じる問題を解決する技術として、例えば、水に不溶の粉体又は漂白活性化剤等の造粒物を、多価金属イオンと反応する官能基を有する水溶性高分子化合物で被覆した後、多価金属イオンで架橋する技術（特表平１１−５１４４０２号公報、特開昭６３−１３０５２２号公報）が提案されている。しかしながら、これらの技術も、貯蔵安定性や多水性組成物に配合したときの形体安定性の向上を目的としたものであり、溶解時における凝集物の形成を抑制するものではない。
【０００８】
また、粒状洗剤に粉体混合することを目的とした水溶性無機化合物粒子に対して、様々な被覆技術が提案されている。
例えば、水溶性無機化合物を水溶性高分子化合物で造粒し、顆粒の溶解速度や洗濯時の分散性を改善する技術が提案されている（特開昭６３−２０３９８号公報、特表２００１−５０５２４０号公報）。また、水溶性無機化合物に対し、アルカリ金属珪酸塩等の水難溶性無機化合物を複数混合したり、これらを複合化したりする技術や、水溶性無機化合物担体に濃厚シリケート溶液を吹きつけてコートする技術等が提案されている（特開平８−６０２００号公報、特開平４−２７５４００号公報、特開２０００−３４４９６号公報）。
【０００９】
しかしながら、これらの被覆技術も、粒子の貯蔵安定性及び洗浄力向上への寄与を主眼としたものであり、低温水で洗濯する際における洗剤凝集物の形成を抑制し、その溶け残りを防止し得るか否かは不明である。
【００１０】
一方、水溶性無機化合物の溶解性に関する問題に対して、難水溶性（有機）化合物で無機化合物を被覆する技術も提案されている。例えば、溶解速度を制御する技術として、高級アルコールを用いた被覆法が提案されている（特表２００１−５１０５０１号公報）。
また、撹拌力が充分加わる条件下において、低温水で洗濯する際の溶け残りを改善する技術として、脂肪酸塩で被覆する方法（特開平１−２２９０９８号公報、特開平１０−２３７４９８号公報）、水溶性アルカリ無機粒子をアニオン界面活性剤の酸前駆体で被覆すると同時に表面で中和する方法等が提案されている（特開２００１−８１４９８号公報、特開平１０−１５８６９９号公報）が、その効果のほどは定かではない。
【００１１】
さらに、粒状洗剤分野におけるその他の被覆技術として、洗剤成分をアルミノ珪酸塩と水溶性高分子で被覆することにより、流動性改良効果及び微粉形成抑制効果を有する洗剤組成物や、二酸化ケイ素粒子と水溶性高分子とで被覆した、貯蔵安定性に優れた粒状洗剤等が提案されている（特表２０００−５０５８３４号公報、特開平６−１７２８００号公報）。
【００１２】
また、粒状洗剤組成物に通常用いられるアニオン界面活性剤、ノニオン界面活性剤、水溶性無機化合物、ポリエチレングリコール等の水溶性粘結剤等を、種々組み合わせて顆粒を調製し、酵素や漂白剤等の活性を安定化させる手法、界面活性剤自体の加水分解を抑制する手法等も提案されている（特開平６−１９２６９７号公報、特開平４−３４５７００号公報、特開平３−２６５６９９号公報）。
【００１３】
しかしながら、これら各文献に記載された方法も、低温水を用いた洗濯時において、洗剤凝集物の形成を抑制し、その溶け残りを防止するという効果においては充分なものであるとは言い難い。
【００１４】
以上のように、低温水下かつ撹拌力が不充分な状態で洗濯した際に起こる洗剤凝集物の生成を効率的に防止でき、且つ洗濯中には優れた溶解性を示す水溶性無機化合物粒子、この粒子を配合してなり、長期保存後の流動性、非固化性に優れる粒状洗剤組成物が望まれていた。
【発明の開示】
【００１５】
本発明は、低水温及び低撹拌力の状態で湿潤しても凝集物を形成せず、且つ洗濯中には優れた溶解性を示し、流動性に優れ、製造時の造粒機への付着性を防止することができる表面処理水溶性無機化合物粒子を提供することを目的とする。さらに、この粒子を配合した粒状洗剤組成物は、長期保存後の流動性、非固化性に優れるものである。
【００１６】
本発明者らは、水溶性無機化合物核粒子が有機又は無機水溶性高分子化合物で表面処理され、さらにその処理された表面が水難溶性化合物で処理されてなる表面処理水溶性無機化合物粒子とすることにより、上記目的を達成できることを見出した。
【００１７】
即ち、下記発明を提供する。
［１］．炭酸塩、重炭酸塩、セスキ炭酸塩、硫酸塩、亜硫酸塩、リン酸塩、重縮合リン酸塩、及び塩化物から選ばれる水溶性無機化合物核粒子が、第１表面処理剤である有機又は無機水溶性高分子化合物で表面処理され、さらにその処理された表面が第２表面処理剤である、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物で処理されてなる表面処理水溶性無機化合物粒子。
［２］．炭酸塩、重炭酸塩、セスキ炭酸塩、硫酸塩、亜硫酸塩、リン酸塩、重縮合リン酸塩、及び塩化物から選ばれる水溶性無機化合物核粒子と、この粒子表面上の一部又は全面に形成された水溶性高分子化合物を含む第１表面処理部と、第１表面処理部表面上の一部又は全面に形成された、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物を含む第２表面処理部とを有する［１］記載の表面処理水溶性無機化合物粒子。
［３］．水溶性無機化合物核粒子が、炭酸ナトリウム、炭酸カリウム、硫酸ナトリウム、硫酸カリウム、トリポリリン酸ナトリウム、重炭酸ナトリウム、又はセスキ炭酸ナトリウムであることを特徴とする［１］又は［２］記載の表面処理水溶性無機化合物粒子。
［４］．水難溶性化合物が、高級脂肪酸であることを特徴とする［１］〜［３］のいずれかに記載の表面処理水溶性無機化合物粒子。
［５］．水溶性高分子化合物が、ビニル系高分子化合物、多糖類、その誘導体及びポリエステル系高分子化合物から選ばれる１種又は２種以上であることを特徴とする［１］〜［４］のいずれかに記載の表面処理水溶性無機化合物粒子。
［６］．水溶性高分子化合物が、カルボキシル基を有する化合物、又はヒドロキシプロピルセルロースである［５］記載の表面処理水溶性無機化合物粒子。
［７］．水溶性高分子化合物が、水ガラスであることを特徴とする［１］〜［４］のいずれかに記載の表面処理水溶性無機化合物粒子。
［８］．上記第１表面処理剤が有機水溶性高分子化合物であって、その量が水溶性無機化合物核粒子に対して０．１〜１０質量％であり、上記第２処理剤の量が、第１の表面処理剤で表面処理された水溶性無機化合物核粒子に対して０．１〜１０質量％である［１］〜［６］のいずれかに記載の表面処理水溶性無機化合物粒子。
［９］．上記第１表面処理剤が無機水溶性高分子化合物であって、その量が水溶性無機化合物核粒子に対して１〜３０質量％であって、上記第２処理剤の量が、第１の表面処理剤で表面処理された水溶性無機化合物核粒子に対して０．１〜１０質量％である［１］〜［４］及び［７］のいずれかに記載の表面処理水溶性無機化合物粒子。
［１０］．粒状洗剤組成物配合用のアルカリ剤であることを特徴とする［１］〜［９］のいずれかに記載の表面処理水溶性無機化合物粒子。
［１１］．下記第１工程及び第２工程を含む表面処理水溶性無機化合物粒子の製造方法。
第１工程：炭酸塩、重炭酸塩、セスキ炭酸塩、硫酸塩、亜硫酸塩、リン酸塩、重縮合リン酸塩、及び塩化物から選ばれる水溶性無機化合物核粒子に、水溶性高分子化合物水溶液を添加し、水溶性高分子化合物で水溶性無機化合物核粒子を表面処理する工程。
第２工程：第１工程で処理された水溶性無機化合物核粒子に、高級脂肪酸、ジカルボン酸、高級アルコール、ＨＬＢ５以下の高級アルコール及び高級脂肪酸のアルキレンオキサイド付加物、高級脂肪酸エステル、ならびに高級脂肪酸のグリセライドから選ばれる水難溶性化合物を添加し、前記粒子を表面処理する工程。
［１２］．水難溶性化合物が、高級脂肪酸であることを特徴とする［１１］記載の製造方法。
［１３］．第２工程終了直後における表面処理水溶性無機化合物粒子の温度が、高級脂肪酸の融点以上であることを特徴とする［１２］記載の製造方法。
［１４］．（ａ）［１］〜［１０］のいずれかに記載の表面処理水溶性無機化合物粒子と、（ｂ）界面活性剤及び無機化合物を含む界面活性剤含有粒子とを含有することを特徴とする粒状洗剤組成物。
［１５］．（ｂ）界面活性剤含有粒子中に、水溶性高分子化合物を含むことを特徴とする［１４］記載の粒状洗剤組成物。
［１６］．（ａ）表面処理水溶性無機化合物粒子中の水難溶性化合物の配合量が１０質量％未満であり、かつ（ｂ）界面活性剤含有粒子中の界面活性剤の配合量が１０〜５０質量％であることを特徴とする［１４］又は［１５］記載の粒状洗剤組成物。
【図面の簡単な説明】
【００１８】
第１図は、表面処理部の溶解・分散時の吸熱量と、湿潤発熱量の測定による最大温度上昇度の関係を示す図である。
【発明を実施するための最良の形態】
【００１９】
本発明の第１表面処理剤である表面処理水溶性無機化合物粒子は、水溶性無機化合物核粒子が有機又は無機水溶性高分子化合物で表面処理され、さらにその処理された表面が水難溶性化合物で処理されてなるものである。
【００２０】
水溶性無機化合物
本発明の水溶性無機化合物は、５℃における水への溶解度が１ｇ／１００ｇ以上、好ましくは２ｇ／１００ｇ以上、より好ましくは３ｇ／１００ｇ以上の水溶性無機化合物をいう。このような水溶性無機化合物であれば、特に限定されず、１種単独で又は２種以上を適宜組み合わせて用いることができる。
【００２１】
好ましい水溶性無機化合物としては、一般に洗浄ビルダーとして用いられるものが挙げられる。このような化合物として、炭酸塩、重炭酸塩及びセスキ炭酸塩類、硫酸塩及び亜硫酸塩類、リン酸塩及び重縮合リン酸塩類、珪酸塩類、硝酸塩及び亜硝酸塩類、塩化物等が挙げられる。この中でも、炭酸塩類、硫酸塩類、重縮合リン酸塩類等がさらに好ましく、炭酸ナトリウム、炭酸カリウム、硫酸ナトリウム、硫酸カリウム、トリポリリン酸ナトリウム等が特に好ましい。
【００２２】
水溶性無機化合物としては、洗浄性能への寄与という点から、５℃の飽和水溶液のｐＨが８以上である水溶性アルカリ無機塩をより好適に用いることができる。
【００２３】
さらに、水溶性アルカリ無機塩とそれ以外の他の水溶性アルカリ無機塩類との複合塩も好適に用いることができ、例えば、炭酸ナトリウムと硫酸ナトリウムの複合塩であるバーケアイト等はその代表的な例である。水溶性アルカリ無機塩は１種単独で又は２種以上を適宜組み合わせて用いることができる。
【００２４】
水溶性無機化合物が低撹拌状態で湿潤して凝集塊を形成する場合には、水溶性無機化合物の水和物結晶の凝結が深く関与する。２０℃未満の温度で水和物結晶となりやすい物質に対して本発明を適用するのが好ましい。このようなものとして炭酸ナトリウム、炭酸カリウム等のアルカリ性無機塩や硫酸ナトリウム等の中性無機塩が最も好ましい。
【００２５】
水溶性無機化合物核粒子は常法により得ることができ、その平均粒子径は、１００〜１５００μｍが好ましく、より好ましくは、２００〜１０００μｍである。平均粒子径が１００μｍ未満では、水溶性高分子化合物による表面処理が困難となる場合があり、１５００μｍを超えると水溶性無機化合物の溶解性が低下する場合がある。このような水溶性無機化合物核粒子は、市販のものを適宜用いることができる。なお、平均粒子径は後述する実施例に記載の測定法による。
【００２６】
市販で入手可能な水溶性無機化合物核粒子には様々なグレードのものがあるが、本発明の利用を限定するものではない。例えば、製造工程で混入する不純物や品質安定化の為の保存安定剤や酸化防止剤を含む水溶性アルカリ無機塩も本発明の範囲に含まれる。
【００２７】
有機水溶性高分子化合物
上記水溶性無機化合物の表面処理に用いる第２表面処理剤である有機水溶性高分子化合物は、４０℃において水１００ｇに対しては０．１ｇ以上、好ましくは０．２ｇ以上、より好ましくは２ｇ以上の濃度で水と均一に混和する高分子化合物である。このような有機水溶性高分子化合物であれば特に限定されず、１種単独で又は２種以上を適宜組み合わせて用いることができる。
【００２８】
有機水溶性高分子化合物としては、天然高分子化合物、半合成高分子化合物及び合成高分子化合物等が挙げられる。具体的にはビニル系高分子化合物、多糖類、ポリエーテル系高分子化合物、ポリエステル系高分子化合物、ペプチド系高分子化合物、ポリウレタン、及びそれらの誘導体等を用いることができる。この中でも、ビニル系高分子化合物、多糖類、その誘導体及びポリエステル系高分子化合物から選ばれる１種を単独で又は２種以上を適宜組み合わせて用いることが好ましい。
【００２９】
ビニル系高分子化合物としては、例えば、ビニル系ポリカルボン酸塩類（アクリル酸系高分子化合物）、ビニル系ポリスルホン酸塩、ポリビニルピリジン塩、ポリビニルイミダゾリウム塩等が挙げられる。多糖類としては、各種天然又は合成多糖類を用いることができる。
【００３０】
ポリエステル系高分子化合物としては、例えば、テレフタル酸とエチレングリコール及び／又はプロピレングリコール単位とのコポリマー又はターポリマー等が挙げられる。これらの例としては、市販品のＴｅｘｃａｒｅ４２９１（クラリアント製）、ＴｅｘｃａｒｅＳＲＮ−３００（クラリアント社製）等が挙げられる。
【００３１】
ペプチド系高分子化合物又はその誘導体の具体例としては、ゼラチン、カゼイン、アルブミン、コラーゲン、ポリグルタミン酸塩、ポリアスパラギン酸塩、ポリリジン、ポリアルギニン及びこれらの誘導体等が挙げられる。
ポリウレタンとしては、例えば、水溶性ポリウレタン等が挙げられる。また、ポリエチレングリコール等のその他の水溶性高分子化合物も用いることができる。
【００３２】
特に、水溶性無機化合物が水和しやすくなるという点から、水溶性無機化合物を水溶性有機高分子化合物で表面処理した状態下、水と接する初期段階において浸水作用を発揮するものが好適である。このような特性を有する水溶性有機高分子化合物としては、アニオン性、両性、ノニオン性等の親水性官能基を有するものが挙げられる。
【００３３】
アニオン性基を有する水溶性有機高分子化合物としては、例えば、カルボキシル基、スルホ基を有する高分子化合物、アニオン性基を有する水溶性多糖類が挙げられる。
カルボキシル基を有する水溶性有機高分子化合物としては、例えば、アクリル酸、マレイン酸、イタコン酸、アコニット酸、メタクリル酸、フマル酸、２−ヒドロキシアクリル酸、シトラコン酸等のモノマーを重合させてなるポリマー及びその塩、並びにこれらのモノマーとその他のビニル系モノマーとの共重合体及びその塩等のビニル系ポリカルボン酸（塩）が挙げられる。
【００３４】
スルホ基を有する水溶性高分子化合物としては、例えば、アクリルアミドプロパンスルホン酸、メタクリルアミドプロパンスルホン酸、スチレンスルホン酸等のモノマーを重合してなるモノマー及びその塩、並びにこれらのポリマーとその他のビニル系ポリマーとの共重合体及びその塩等のビニル系ポリスルホン酸（塩）等が挙げられる。
【００３５】
アニオン性基を有する水溶性多糖類としては、例えば、ポリウロン酸塩、アルギン酸塩、ポリアスパラギン酸塩、カラゲーナン、ヒアルロン酸塩、コンドロイチン硫酸塩、カルボキシメチルセルロース等が挙げられる。
【００３６】
両性水溶性高分子化合物としては、例えば、アニオン性基を有するビニル系単量体とカチオン性基を有するビニル系単量体との共重合体、カルボキシベタイン基又はスルホベタイン基を有するビニル系の両性高分子が挙げられ、具体的には、アクリル酸／ジメチルアミノエチルメタクリル酸共重合体、アクリル酸／ジエチルアミノエチルメタクリル酸共重合体等が挙げられる。
【００３７】
ノニオン性水溶性高分子化合物としては、例えば、ポリアクリルアミド、ポリビニルアルコール、ポリビニルピロリドン、ポリビニルエチルエーテル、ポリエチレングリコール等の合成高分子化合物、ヒドロキシエチルセルロース、グアーガム、デキストラン、プルラン等の多糖類が挙げられる。
【００３８】
これらの中でも、水と接する初期段階における浸水作用に優れ、水に溶解又は分散する際に発熱する化合物が好ましい。この点を考慮すると、カルボキシル基又はスルホ基を有するビニル系ポリマーを用いることが好ましく、特に、単位質量当たりのアニオン性基含量の高いビニル系ポリカルボン酸類が好適である。
【００３９】
具体的には、ポリアクリル酸塩、アクリル酸／マレイン酸共重合体塩、アクリル酸／イタコン酸共重合体塩、アクリル酸アルキル共重合体塩、及びこれらの誘導体等が最適である。
【００４０】
本発明の有機水溶性高分子化合物の重量平均分子量は５００以上であり、好ましくは１，０００〜１，０００，０００、より好ましくは１，０００〜２００，０００である。なお、本発明におけるポリエチレングリコールの平均分子量は、化粧品原料基準（第２版注解）記載の平均分子量を示す。また、本発明における有機水溶性高分子化合物重量平均分子量は、ポリエチレングリコールを標準物質とするゲルパーミエーションクロマトグラフィーによる測定値である。
【００４１】
有機水溶性高分子化合物で水溶性無機化合物を表面処理する方法としては、特に限定されるものではない。例えば、水溶性無機化合物に有機水溶性高分子化合物を添加、混合又は被覆する方法等が挙げられる。有機水溶性高分子化合物を、水溶液として表面処理に用いることが好適である。この水溶液を、撹拌・流動化状態の水溶性無機化合物に滴下又はスプレー添加することが好ましい。
【００４２】
無機水溶性高分子化合物
一方、無機水溶性高分子化合物は、４０℃において水１００ｇに対して０．１ｇ以上、好ましくは０．２ｇ以上、より好ましくは２ｇ以上の濃度で水と均一に混和する化合物である。このような無機水溶性高分子化合物であれば特に限定されず、１種単独で又は２種以上を適宜組み合わせて用いることができる。無機水溶性高分子化合物としては、金属アルコキシドの前駆体化合物を含む溶液を加水分解・縮重合反応することによって得られるものが好ましく、特に珪酸塩が好ましい。
【００４３】
珪酸塩は古くから石鹸に配合され、水ガラスとして知られており、その構造に基づき、陰イオンの形による分類に従って分類することができる（Ｆｒｉｅｄｒｉｃｈ  Ｌｉｅｂａｕ，“Ｓｔｒｕｃｔｕｒａｌ  Ｃｈｅｍｉｓｔｒｙ  ｏｆ  Ｓｉｌｉｃａｔｅｓ”ｐ７２，Ｓｐｒｉｎｇｅｒ−Ｖｅｒｌａｇ，１９８５年発行）。
【００４４】
詳細には、Ｓｉに結合する酸素の架橋酸素数（Ｓｉ−Ｏ−Ｓｉ）で分類でき、その架橋酸素数が４、３、２、１、０に対応して、それぞれＱ４、Ｑ３、Ｑ２、Ｑ１、Ｑ０ユニットに分類される（Ｙ．Ｔｓｕｎａｗａｋｉ，Ｎ．Ｉｗａｍｏｔｏ，Ｔ．Ｈａｔｔｏｒｉ  ａｎｄ  Ａ．Ｍｉｔｓｕｂｉｓｈｉ，Ｊ．Ｎｏｎ−Ｃｒｙｓｔ．Ｓｏｌｉｄｓ，ｖｏｌ４４，ｐ３６９（１９８１））。
【００４５】
珪酸塩としては、処理効果を充分に発揮する点から、Ｑ２ユニット及び／又はＱ３ユニットを含み、ＳｉＯ2／Ｍ2Ｏモル比（ここで、Ｍはアルカリ金属を示す）が１．６〜４、好ましくは２〜３．５を有するアルカリ金属珪酸塩が好ましく、特に珪酸ナトリウムが好ましい。
【００４６】
無機水溶性高分子化合物で水溶性無機化合物を表面処理する方法としては、特に限定されるものではない。例えば、水溶性無機化合物に無機水溶性高分子化合物を添加、混合又は被覆する方法等が挙げられる。無機水溶性高分子化合物を、水溶液として表面処理に用いることが好適である。この水溶液を、撹拌・流動化状態の水溶性無機化合物に滴下又はスプレー添加することが好ましい。
【００４７】
水難溶性化合物
本発明で用いる水難溶性化合物は、２０℃における水への溶解度が２ｇ／１００ｇ未満、好ましくは１ｇ／１００ｇ未満、より好ましくは０．１ｇ／１００ｇ未満の化合物で、水と接する初期段階で撥水作用のあるものが好ましい。また、２００℃以下、好ましくは０〜１６０℃、より好ましくは２０〜８０℃、さらに好ましくは４０〜６０℃の融点を有する有機化合物が好適である。水難溶性化合物は１種単独で又は２種以上を適宜組み合わせて用いることができる。
【００４８】
水難溶性化合物としては、例えば、高級脂肪酸、ジカルボン酸、高級アルコール、ＨＬＢ５以下、好ましくは３以下の高級アルコール又は高級脂肪酸のアルキレンオキサイド付加物、高級脂肪酸エステル、高級脂肪酸のグリセライド等が挙げられる。
【００４９】
高級アルコールとしては、炭素数１２〜２２、より好ましくは炭素数１４〜１８の炭素鎖長を有するものが好適であり、具体的には、ドデカノール、テトラデカノール、ヘキサデカノール、オクタデカノール等が挙げられる。
【００５０】
ＨＬＢ５以下、好ましくは３以下の高級アルコール又は高級脂肪酸のアルキレンオキサイド付加物としては、炭素数１６〜２２のアルコール又は脂肪酸の１〜３モルエチレンオキサイド付加体が好適であり、具体的には、ヘキサデカノールの１モルエチレンオキシド付加体、オクタデカノールの３モルエチレンオキシド付加体、パルチミン酸の１モルエチレンオキシド付加体等が挙げられる。
【００５１】
高級脂肪酸エステルとしては、パルミチン酸、ミリスチン酸、ステアリン酸、アラキジン酸、ベヘン酸等のメチルエステル又はエチルエステル等が好適である。
【００５２】
高級脂肪酸のグリセライドとしては、ラウリン酸、パルミチン酸、ステアリン酸等のモノ、ジ又はトリグリセライドが好適である。
【００５３】
また、初期の湿潤時には吸熱して水溶性無機化合物の発熱を制御し、洗濯すると徐々に水溶性無機化合物との中和反応等により水溶性となるという点から、水難溶性化合物として、アニオン界面活性剤酸前駆体を用いることが好ましい。
【００５４】
アニオン界面活性剤酸前駆体としては、任意のアニオン界面活性剤の酸前駆体を好適に用いることができる。アニオン界面活性剤の酸前駆体としては、飽和又は不飽和脂肪酸（平均炭素鎖長８〜２２）、直鎖又は分岐鎖アルキル（平均炭素鎖長８〜１８）ベンゼンスルホン酸、長鎖アルキル（平均炭素鎖長１０〜２０）スルホン酸、長鎖オレフィン（平均炭素鎖長１０〜２０）スルホン酸、長鎖モノアルキル（平均炭素鎖長１０〜２０）硫酸エステル、ポリオキシエチレン（平均重合度１〜１０）長鎖アルキル（平均炭素鎖長１０〜２０）エーテル硫酸エステル、ポリオキシエチレン（平均重合度３〜３０）アルキル（平均炭素鎖長６〜１２）フェニルエーテル硫酸エステル、α−スルホ脂肪酸（平均炭素鎖長８〜２２）、長鎖モノアルキル、ジアルキル又はセスキアルキルリン酸、ポリオキシエチレンモノアルキル、ジアルキル又はセスキアルキルリン酸等が挙げられる。
アニオン界面活性剤酸前駆体としては、飽和又は不飽和脂肪酸（平均炭素鎖長８〜２２）が好ましく、炭素数８〜１８の炭素鎖長を有するものがより好ましい。具体的には、カプリン酸、ラウリン酸、ミリスチン酸、パルミチン酸等の飽和脂肪酸、オレイン酸等の不飽和脂肪酸等が挙げられる。この中でも、保存安定性の点から、炭素数１２〜１８の飽和脂肪酸が好ましく、製造性を考慮すると、ラウリン酸がより好ましい。
【００５５】
第１の表面処理剤で表面処理された水溶性無機化合物を、さらに水難溶性化合物で表面処理する方法としては、特に限定されるものではない。例えば、表面処理された水溶性無機化合物に水難溶性化合物を添加、混合又は被覆する方法等が挙げられる。水難溶性化合物を溶融させて液体状とし、この液体を、撹拌・流動状態の表面処理された水溶性無機化合物に滴下する又はスプレー添加する方法が好ましい。
【００５６】
本発明の表面処理水溶性無機化合物粒子中の各成分配合量を下記に示す。
水溶性無機化合物は、表面処理水溶性無機化合物粒子全量に対して６０〜９９．８質量％用いることが好ましく、７０〜９７質量％が特に好ましい。水溶性無機化合物が６０質量％未満ではアルカリ剤として不充分となる場合があり、一方、９９．８質量％を超えると処理剤の量が少なくなりすぎ、十分な表面処理ができない場合がある。
【００５７】
有機水溶性高分子化合物は、水溶性無機化合物核粒子に対して０．１〜１０質量％、特に０．５〜８質量％で用いることが好ましい。０．１質量％未満では、表面処理の効果が得られない場合があり、１０質量％を超えると、無機化合物の配合量が少なくなりすぎる場合がある。
【００５８】
無機水溶性高分子化合物を配合する場合、無機水溶性高分子化合物は、水溶性無機化合物核粒子に対して１〜３０質量％、特に１０〜２８質量％で用いることが好ましい。１質量％未満では、表面処理の効果が得られない場合があり、３０質量％を超えると、無機化合物の配合量が少なくなりすぎる場合がある。
【００５９】
水難溶性化合物は、第１の表面処理剤で表面処理された水溶性無機化合物核粒子に対して、０．１〜１０質量％、特に２〜８質量％で用いることが好ましい。０．１質量％未満では、表面処理の効果が得られない場合があり、１０質量％を超えると、無機化合物の配合量が少なくなりすぎる場合がある。
【００６０】
なお、その他成分として、界面活性剤や後述する（ｂ）界面活性剤含有粒子の任意成分等を本発明の効果を損なわない範囲で含んでもよい。
【００６１】
表面処理水溶性無機化合物粒子
本発明の表面処理水溶性無機化合物粒子は、水溶性無機化合物核粒子が有機又は無機水溶性高分子化合物で表面処理され、さらにその処理された表面が水難溶性化合物で処理されてなる。本発明の表面とは、水溶性無機化合物粒子の一次粒子表面又は造粒して１次粒子が２〜３０個程度固まってひとつになっている水溶性無機化合物粒子群（２次粒子又は凝集粒子を含む）の全表面のどちらも含むものである。なお、水溶性無機化合物粒子群となっている場合、表面の微小凹部の深さは０．０１〜５０μｍである。
【００６２】
水溶性無機化合物核粒子の表面上における、水溶性高分子化合物と水難溶性化合物は、水溶性無機化合物核粒子の表面に水溶性高分子化合物が存在して層を形成し、その外層部に水難溶性化合物が存在しても、ランダムに混在した状態になっていてもよい。溶解性と保存安定性の点から、表面処理水溶性無機化合物粒子の最外層に水溶性高分子化合物よりも水難溶性化合物が多く存在していることが好ましい。また、製造性の点から、水溶性無機化合物核粒子の表面近傍に、水難溶性化合物よりも水溶性高分子化合物が多く存在することが好ましい。
【００６３】
表面処理水溶性無機化合物粒子の特に好ましい構造は、水溶性無機化合物核粒子と、この粒子表面上の一部又は全面に形成された水溶性高分子化合物を含む第１表面処理部と、第１表面処理部表面上の一部又は全面に形成された水難溶性化合物を含む第２表面処理部とを有する構造である。
【００６４】
特にカルボン酸塩等の水溶性無機化合物核粒子は、水や水溶性高分子溶液に接した場合に、通常はアルカリ性となる。それゆえ、水難溶性化合物が高級脂肪酸等のアニオン界面活性剤の酸前駆体である場合は、第２の表面処理により、粒子表面上で中和される。添加するアニオン界面活性剤の酸前駆体の量が比較的多い場合は、部分的に中和反応が起こらず、酸前駆体の形で残存することもあり得る。アニオン界面活性剤の酸前駆体の中和状態は示差走査熱量測定法（Ｄｉｆｆｅｒｅｎｔｉａｌ  Ｓｃａｎｎｉｎｇ  Ｃａｌｏｒｉｍｅｔｒｙ）等によって調べることも可能である。このように、アニオン界面活性剤の酸前駆体は粒子表面で完全中和される場合も部分中和される場合もあり得るため、アニオン界面活性剤の酸前駆体及び／又はその塩による第２表面処理部が形成されるが、いずれの場合も本発明における表面処理水溶性無機化合物粒子として好適に利用可能である。
【００６５】
なお、第１表面処理部及び第２表面処理部には他の成分として、本発明の効果を損なわない範囲で、バインダー、分散剤、可溶化剤、ｐＨ調整剤、水難溶性化合物以外の界面活性剤等の各種添加剤が適宜含まれていてもよい。界面活性剤が含まれる場合は、表面処理水溶性無機化合物粒子中、１０質量％未満が好ましく、より好ましくは５質量％以下、さらに好ましくは１質量％以下である。なお、水難溶性化合物として配合される脂肪酸等は、表面処理水溶性無機化合物粒子中の界面活性剤の配合量には含まれない。
【００６６】
本発明において、さらに、第１表面処理部が水への溶解又は分散過程で発熱性を示し、前記第２表面処理部が水への溶解又は分散過程で吸熱性を示し、第１表面処理部と第２表面処理部からなる全表面処理部が水への溶解又は分散過程で吸熱性を示すことが好ましい。
【００６７】
このような特性を有することで、水溶性無機化合物核粒子及び洗剤粒子間で形成される凝集物を抑制し、低温水に接触した初期には水溶性無機化合物の溶解発熱を制御し、且つ撹拌力が加わる洗濯中には、低撹拌下であってもすばやく溶解する特性を顕著に示すことができる。
【００６８】
水溶性無機化合物核粒子及び洗剤粒子間で形成される凝集物については以下のように考えられる。粒状洗剤組成物に粉体ブレンドされるような水溶性無機化合物は、水との接触で激しく発熱するものが多い。例えば、炭酸ナトリウムの溶解熱は、−２４．５７ｋＪ／ｍｏｌ（Ｇｅｎｅｒａｌ  Ｃｈｅｍｉｃａｌ  Ｉｎｄｕｓｔｒｉａｌ  Ｐｒｏｄｕｃｔｓ社、  ＳＯＤＡ  Ａｓｈ  Ｔｅｃｈｎｉｃａｌ＆Ｈａｎｄｌｉｎｇ  Ｇｕｉｄｅ記載）、硫酸ナトリウムの水和熱は−７９．５８ｋＪ／ｍｏｌ（化学便覧記載）であるが、これは、水溶性無機化合物の水に対する溶解過程において、水和による発熱量が極めて大きく、無機化合物の結晶格子の崩壊に要する吸熱よりも、無機イオンとなるための水和による発熱が大きく上回ることに起因する特性である。
【００６９】
このような特性を有する水溶性無機化合物が、粒状洗剤と共に洗濯槽に供給され、低温水により湿潤状態とされると、激しく発熱して粒子付近の温度が上昇する。この温度上昇は、近傍の洗剤粒子を固体から液晶状へと変化させてゲル化を引き起こす一方で、無機化合物自体の溶解も促進されて局所的に過飽和な溶解状態を形成する。この過飽和状態下の無機化合物が、大量の水で撹拌される前に低温水で冷却されると、水和物結晶となって凝結する。このため、ゲル化した洗剤粒子を巻き込んだ凝集塊が形成される。
【００７０】
この凝集塊の形成を抑制するには、洗剤粒子のゲル化や水和凝結の原因となる水溶性無機化合物が、水に溶解する際の発熱を抑えることが有効である。すなわち、溶解過程で発熱する水溶性無機化合物の水和を断つか、又は水和によって生じた発熱を奪うことができるような特性をもつ処理が必要となる。その一方で、発熱は、溶解過程を進行させるのに有効であるため、洗濯中に迅速に溶解するという特性を確保するためには、水との接触を完全に封じたり、水和熱を全て奪ったりするような処理は適当でない。
【００７１】
これらを両立させるためには、第１表面処理部が水への溶解又は分散過程で発熱性を示し、前記第２表面処理部が水への溶解又は分散過程で吸熱性を示し、第１表面処理部と第２表面処理部からなる全表面処理部が水への溶解又は分散過程で吸熱性とすることで、水溶性無機化合物核粒子の溶解発熱を制御し、かつ、撹拌力が加わる洗濯中には、低撹拌下であっても迅速に溶解する特性を付与できる。
【００７２】
第１表面処理部が水への溶解又は分散過程で発熱性を示し、前記第２表面処理部は吸熱性を示すが、具体的な熱量は、使用する処理剤の種類、処理量、第１表面処理部と第２表面処理部のバランス、処理条件によって異なる。第１表面処理部と第２表面処理部とからなる全表面処理部の熱量は吸熱であり、３０〜８０Ｊ／ｇ粒子が好ましく、４０〜７０Ｊ／ｇ粒子がより好ましい。なお、Ｊ／ｇ粒子は、無機化合物粒子１ｇあたり熱量（Ｊ）を意味するものである（以下の説明においても同様）。
【００７３】
また、第１表面処理部は浸水作用を示し、第２表面処理部は撥水作用を示すものであることが好適である。この場合、表面処理水溶性無機化合物粒子の水と接触した初期段階の濡れ速度を制御することが好ましい。
【００７４】
すなわち、濡れ速度は、溶解時間に影響を与える要因であるので、処理部全体の水への溶解又は分散時の熱が吸熱であっても、濡れ速度が速すぎれば、核となる水溶性無機化合物の溶解は進行する。その結果、過剰に溶け出した水溶性無機化合物が低温水に晒されることで水和物結晶の再凝結が起こり、凝集塊を形成する場合がある。一方、撥水作用が過剰となり濡れ速度が遅すぎる場合は、溶解自体が阻害されるので、表面処理水溶性無機化合物粒子は、そのまま溶け残る場合がある。以上の理由から、さらに、一定範囲の濡れ速度を有するものであることがより好ましい。
【００７５】
一般的に、濡れ速度は、測定方法や試料量によってその値が変わるものであるが、本発明では、後に詳述するバッシュバン法により測定した場合に、表面処理水溶性無機化合物粒子０．５ｇあたりの、浸透及び毛管現象による濡れ速度が、１００〜４００分間の範囲にあることが好ましく、２００〜４００分間の範囲にあることがより好ましい。
【００７６】
本発明の表面処理水溶性無機化合物粒子の物性値は、特に制限されるものではないが、嵩密度は、通常、０．３ｇ／ｃｍ3以上、好ましくは０．５〜１．４ｇ／ｃｍ3、より好ましくは０．６〜１．２／ｃｍ3である。嵩密度が小さ過ぎても大き過ぎても他の粒子と混合して使用する際に分級しやすくなる場合がある。また、平均粒子径は、好ましくは２００〜２０００μｍ、より好ましくは３００〜１５００μｍである。平均粒子径が２００μｍ未満になると、比表面積が大き過ぎ、水和抑制効果が得られにくくなる可能性があり、一方、２０００μｍを超えると表面処理水溶性無機化合物粒子そのものの溶解性が劣化する場合がある。さらに、安息角は７０°以下が好ましく、より好ましくは５０°以下である。安息角が７０°を超えると粒子の取扱性が悪化する場合がある。なお、嵩密度及び
平均粒子径の測定は、後述の実施例記載の方法による。
【００７７】
表面処理水溶性無機化合物粒子中の水分は、貯蔵中の固化（ケーキング）を防止する観点から、８質量％以下が好ましく、さらに７質量％以下、特に６質量％以下が好ましい。なお、本発明における水分量はＪＩＳＫ３３６２−１９９８に規定された加熱減量法により測定する。
【００７８】
表面処理水溶性無機化合物粒子の製造方法
以下、本発明の表面処理水溶性無機化合物粒子の製造方法について詳述する。本発明の表面処理水溶性無機化合物粒子の製造方法は、下記第１工程及び第２工程を含むものである。
第１工程：水溶性無機化合物核粒子に水溶性高分子化合物水溶液を添加し、水溶性高分子化合物で水溶性無機化合物核粒子を表面処理する工程。
第２工程：第１工程で処理された水溶性無機化合物核粒子に水難溶性化合物を添加し、前記粒子を表面処理する工程。
【００７９】
第１工程は、水溶性無機化合物核粒子に水溶性高分子化合物水溶液を添加し、水溶性高分子化合物で水溶性無機化合物核粒子を表面処理する工程である。
【００８０】
水溶性無機化合物核粒子を、後述する造粒・被覆（コーティング）装置内に充填し、これに水溶性高分子化合物水溶液を添加し、表面処理を行う。
【００８１】
水溶性高分子化合物水溶液は、有機水溶性高分子化合物の場合、通常０．１〜９０質量％、好ましくは０．５〜８０質量％、さらに好ましくは１〜６０質量％であって、粘度（ブルックフィールド型粘度計を用いた２５℃における測定値
）が、０．００１〜１００Ｐａ・ｓ、好ましくは０．０００５〜５０Ｐａ・ｓである有機水溶性高分子化合物水溶液とすることが好ましい。無機水溶性高分子化合物の場合、通常１〜６０質量％、好ましくは５〜５５質量％、さらに好ましくは１０〜５０質量％無機水溶性高分子化合物とすることが好ましい。水溶性高分子化合物水溶液を、撹拌・流動化状態の水溶性無機化合物核粒子に滴下又はスプレー添加することが好ましい。
【００８２】
第２工程は、第１工程で処理された水溶性無機化合物核粒子に水難溶性化合物を添加し、前記粒子を表面処理する工程である。
【００８３】
第１工程で処理された水溶性無機化合物核粒子を、後述する造粒・被覆装置内に充填し、これに水難溶性化合物を添加して表面処理を行う。水難溶性化合物は、溶融させて液体状とし、この液体を、撹拌・流動状態の第１工程で表面処理された水溶性無機化合物に滴下する又はスプレー添加する方法が好ましい。
上記第１及び第２工程において、水溶性無機化合物核粒子を具体的に造粒・被覆する方法としては、以下の方法が挙げられる。(１)．水溶性無機化合物核粒子に処理剤等（水溶性高分子化合物、水難溶性化合物）を添加し撹拌羽根で撹拌して造粒・被覆する撹拌造粒法、(２)．水溶性無機化合物核粒子を転動させつつ処理剤等を噴霧して造粒・被覆する転動造粒法、(３)．水溶性無機化合物核粒子を流動化させつつ、処理剤等を噴霧し造粒・被覆する流動層造粒法等が挙げられる。
【００８４】
上記第１工程、及び第２工程はそれぞれ同一の造粒・被覆方法及び装置によってなされてもよいし、複数の造粒・被覆方法及び装置を組み合わせてもよい。以下、それぞれの方法、製造装置、条件等について説明する。
(１)．撹拌造粒法
撹拌造粒法では任意の型式の撹拌造粒装置を使用することができる。その中でも、撹拌羽根を備えた撹拌軸を内部の中心に有し、撹拌羽根が回転する際に撹拌羽根と器壁との間にクリアランスを形成する構造の装置であることが好ましい。クリアランスは１〜３０ｍｍであるのが好ましく、３〜１０ｍｍがより好ましい。クリアランスが１ｍｍ未満では付着層により混合機が過動力となりやすい場合がある。３０ｍｍを超えると圧密化の効率が低下するため粒度分布がブロードに、また、造粒時間が長くなり生産性が低下する場合がある。この様な構造を有する撹拌造粒機としては、例えばヘンシェルミキサー(三井三池化工機（株）製)
、ハイスピードミキサー(深江工業（株）製)、バーチカルグラニュレーター(（株）パウレック製)等の装置が挙げられる。特に好ましくは横型の混合槽で円筒の中心に撹拌軸を有し、この軸に撹拌羽根を取付けて粉末の混合を行う形式のミキサーである。このようなミキサーとしては、例えばレーディゲミキサー(（株）マツボー製)、プローシェアーミキサー(大平洋機工（株）製)である。
【００８５】
撹拌造粒法における好適な造粒条件を以下に示す。
（i）フルード数（Ｆｒ数）
撹拌造粒法においては、下記式で定義されるフルード数は１〜１６であるのが好ましく、２〜９がより好ましい。フルード数が１未満であると、流動化が不充分であるため表面処理が不充分となる場合がある。一方、１６を超えると粒子に対するせん断力が強くなり過ぎ表面処理部に壊れが発生する場合がある。
Ｆｒ＝Ｖ2／（Ｒ×ｇ）
Ｖ：撹拌羽根の先端の周速（ｍ／ｓ）
Ｒ：撹拌羽根の回転半径（ｍ）
ｇ：重力加速度（ｍ／ｓ2）
【００８６】
（ii）チョッパー回転数
撹拌造粒法において、使用される撹拌造粒機には、造粒物の圧密化促進及び粗粉解砕促進のために、高速で回転するチョッパーが装備されている。チョッパーの回転速度としては表面処理部の壊れが発生しない程度の回転数が好ましい。チョッパー先端速度（周速）で３０ｍ／ｓ以下が好ましく、０〜２０ｍ／ｓ以下がより好ましい。
【００８７】
（iii）造粒時間
撹拌造粒法において、回分式の造粒における造粒時間及び連続式の造粒における平均滞留時間は、０．５〜２０分が好ましく、３〜１０分がより好ましい。造粒時間（平均滞留時間）が０．５分未満であると、時間が短過ぎて好適な平均粒子径及び嵩密度を得るための造粒制御が困難となり、粒度分布がブロードになる場合がある。２０分を超えると時間が長過ぎて生産性が低下する場合がある。
【００８８】
（iv）水溶性無機化合物核粒子の充填率
撹拌造粒法において、水溶性無機化合物核粒子の造粒機への充填率（仕込み量）としては、混合機の全内容積の７０容積％以下が好ましく、１５〜４０容積％がより好ましい。充填率（仕込み量）が、７０容積％を超えると混合機内での混合効率が低下し、好適に造粒を行うことができない場合がある。
【００８９】
（v）処理剤の添加方法
撹拌造粒法において、水溶性高分子化合物水溶液、水難溶性化合物等の処理剤は、好ましくは撹拌・流動状態の粒子に対して、滴下もしくは噴霧して添加される。静置状態にある粒子に処理剤等を滴下もしくは添加した後、撹拌を開始して造粒・被覆操作も可能である。しかしながら、被覆性を高めるためにも、撹拌・流動状態の粒子に対して滴下もしくは噴霧して添加することが好ましい。
【００９０】
(２)．転動造粒法
転動造粒法では任意の型式の転動造粒装置を使用することができる。その中でもドラム状の円筒が回転して処理するものが好ましく、特に任意の形状の邪魔板を具備しているものが好ましい。ドラム型造粒機としては、水平円筒型造粒機、日本粉体工業技術協会編、造粒ハンドブック第一版第１刷記載の円錐ドラム型造粒機、多段円錐ドラム型造粒機、撹拌羽根付ドラム型造粒機等が挙げられる。
【００９１】
転動造粒法における好適な造粒条件を以下に示す。
（i）処理時間
回分式における処理時間、連続式における以下の式で定義される平均滞留時間は、５〜１２０分が好ましく、より好ましくは１０〜９０分、さらに好ましくは１０〜４０分である。前記時間が５分未満であると、高嵩密度にならない場合がある一方、１２０分を超えると生産性の低下又は粒子が崩壊する場合がある。
Ｔｍ＝（ｍ／Ｑ）×６０
Ｔｍ：平均滞留時間（ｍｉｎ）
ｍ  ：容器回転型混合機内の粒子滞留量（ｋｇ）
Ｑ  ：連続運転における能力（ｋｇ／ｈｒ）
【００９２】
（ii）フルード数（Ｆｒ）
下記式で定義されるフルード数は、０．０１〜０．８となる条件を選択するのが好ましい。フルード数は、０．０５〜０．７がより好ましく、０．１〜０．６５がさらに好ましい。フルード数が０．０１未満であると、均一でかつ高嵩密度の粒子が得られない場合がある一方、０．８を超えると、ドラム型混合機の場合には、粒子が飛散し、正常な剪断混合が起こらない場合がある。
Ｆｒ＝Ｖ2／（Ｒ×ｇ）
Ｖ：容器回転型混合機最外周の周速（ｍ／ｓ）
Ｒ：容器回転型混合機最外周の回転中心からの半径（ｍ）
ｇ：重力加速度（ｍ／ｓ2）
【００９３】
（iii）容積充填率（Ｘ）
下記式で定義される容積充填率が、１５〜５０容積％となる条件を選択するのが好ましい。容積充填率は、より好ましくは２０〜４５容積％、さらに好ましくは２５〜４０容積％である。容積充填率が１５容積％未満であると、生産性が悪い場合がある一方、５０容積％を超えると良好な剪断混合が生じない場合がある。
容積充填率（Ｘ）＝（Ｍ／ρ）／Ｖ×１００
Ｍ：容器回転型混合機への水溶性無機化合物核粒子の仕込量（ｇ）
ρ：水溶性無機化合物核粒子の嵩密度（ｇ／Ｌ）
Ｖ：容器回転型混合機の容積（Ｌ）
【００９４】
（iv）処理剤の添加方法
転動造粒法において、水溶性高分子水溶液、水難溶性化合物等の処理剤は、転動・流動状態の粒子に対して噴霧して添加される。静置状態にある粒子に処理剤等を滴下もしくは添加した後、撹拌を開始して造粒・被覆操作も可能である。しかしながら、被覆性を高めるためにも、撹拌・流動状態の粒子に対して滴下もしくは噴霧して添加することが好ましい。
【００９５】
(３)．流動層造粒法
流動層造粒法では流動層本体、整流板、送風機、吸気フィルター、エアヒーター及びクーラー、スプレー装置、集塵装置等で構成された任意の型式の流動層造粒装置を使用することができる。例えば、日本粉体技術協会編、造粒ハンドブック第一版第１刷記載の回分式流動層造粒装置（トップスプレー式、サイドスプレー式、ボトムスプレー式等）、噴流流動層造粒装置、噴流動層造粒装置、半連続式流動層造粒装置（分散板反転排出式、下部排出式、側壁排出式等）連続式流動層造粒装置（横型多室型、円筒型等）等が好適に利用できる。具体的装置の利用例としては回分式流動層造粒装置のＧｌａｔｔ−ＰＯＷＲＥＸシリーズ［（株）パウレックス製］、フローコーターシリーズ［（株）大川原製作所製］、連続式流動層造粒装置のＭＩＸＧＲＡＤシリーズ［（株）大川原製作所製］等が挙げられる。
【００９６】
流動層造粒法における造粒条件として、静置時の原料粉体層の平均厚さは５０〜５００ｍｍ程度が好ましい。その後、流動層に風を送り、粉体を流動化させた後に水溶性高分子化合物水溶液、水難溶性化合物等の処理剤の噴霧を開始する。噴霧ノズルとしては、通常の加圧ノズルのほか、噴霧状体を良好にするため、２流体ノズルを用いることも好ましい。この時の平均液滴径は５〜５００μｍ程度が好ましい。噴霧が進むにつれて造粒も進み粒子径が大きくなるため、流動化状態を維持するため風速を調整しながら造粒を行う。風速は０．２〜４．０ｍ／ｓの範囲で調整を行い、風温度は５〜７０℃、好ましくは７〜６５℃で行う。バグフィルターに付着した微粒子は定期的にパルスエアーで落としながら製造を行うことが好ましい。
【００９７】
上記表面処理水溶性無機化合物粒子の製造方法で製造する場合、第２工程終了直後における表面処理水溶性無機化合物粒子の温度が、アニオン界面活性剤酸前駆体の融点以上であることが好ましい。特に、第２工程で水難溶性化合物を添加する際には、第１工程で処理された水溶性無機化合物核粒子の温度に留意するとよい。具体的にはこの粒子の温度を水難溶性化合物の融点以上にすることが好ましい。また、水難溶性化合物を添加する時、第１工程で処理された水溶性無機化合物核粒子の温度が該水難溶性化合物の融点未満である場合は、水難溶性化合物による表面処理終了後の表面処理水溶性無機化合物粒子の温度が、水難溶性化合物の融点以上であることが好ましい。これらの温度が融点未満であると、造粒・被覆装置系内において水難溶性化合物の分散性・均一性が悪くなり、水難溶性化合物による表面処理が不充分となることがある。
【００９８】
上述の方法で得られた表面処理水溶性無機化合物粒子を、さらに有機又は無機の微粉体で表面処理してもよい。表面処理水溶性無機化合物粒子をさらに表面処理する微粉体としては、常温固体の界面活性剤、長鎖脂肪酸塩、アルミノ珪酸塩、吸油性担体、粘土鉱物等が挙げられる。
【００９９】
界面活性剤としては、アニオン界面活性剤、カチオン界面活性剤、ノニオン界面活性剤が挙げられる。長鎖脂肪酸塩としてはアルカリ、非アルカリ金属の長鎖脂肪酸塩、アルミノケイ酸塩としてはＡ型、Ｐ型、Ｘ型等、吸油性担体としてはシリカ、珪酸塩化合物、球状多孔質含水非晶質珪酸等、粘土鉱物としてはモンモリロナイト、ノントロナイト、バイデライト、パイロフィライト、サポナイト、ヘクトライト、スチーブンサイト、タルク等が挙げられる。これらは１種単独で又は２種以上を適宜組み合わせて用いることができる。この中でも、非アルカリ金属の長鎖脂肪酸塩、タルク、アルミノケイ酸塩が好ましい。非アルカリ金属の長鎖脂肪酸塩及びタルクは撥水性であるため、水溶性無機化合物の凝集を防ぎ、アルミノケイ酸塩はＣａ捕捉ビルダーとして汎用され、単独で表面処理に用いた場合、混合される洗剤粒子の表面の処理剤としての役割を果たす。
【０１００】
これら微粉体の粒子径は、表面処理水溶性無機化合物粒子の平均粒子径に対して１／５以下の１次粒子径をもつことが好ましく、より好ましくは１／１０以下である。また、微粉体の配合量は表面処理水溶性無機化合物粒子に対して、０．１〜１０質量％が好ましく、より好ましくは１〜８質量％である。
【０１０１】
上述の方法により得られた表面処理水溶性無機化合物粒子は、必要に応じて分級して所望の粒度の表面処理水溶性無機化合物粒子のみ利用することもできる。分級装置としては、一般に知られたいかなる分級装置も用いることができ、特に篩が好適に利用できる。中でもジャイロ式篩、平面篩及び振動篩が好適である。ジャイロ式篩は僅かに傾斜した平面篩に対し、水平な円運動を与える篩である。平面篩は僅かに傾斜した平面篩に、面にほぼ平行に往復運動を与える篩である。振動篩は、篩面にほぼ直角方向に急速な振動を与える篩である。篩に供する時間は５秒以上とすることが好ましく、また、ふるい効率を向上させる為にはタッピングボールを用いることも好ましい。このような篩の具体例としては、ジャイロシフター（（株）徳寿工作所製）、ローテックススクリーナー（（株）セイシン企業製）、ダルトン振動ふるい（（株）ダルトン製）等が挙げられる。篩による振動は、好適には６０〜３０００回／分、好ましくは１００〜２５００回／分、さらに好ましくは１５０〜２０００回／分の振動で与えられる。篩の振動数が６０回／分未満であると、分級効果が悪化する場合がある一方、３０００回／分を超えると発塵が増大する場合がある。
【０１０２】
分級工程で分離した表面処理水溶性無機化合物粒子のうち、微粉については再度水溶性無機化合物核粒子と共に造粒機に投入し、造粒・被覆操作に供することが好ましい。また、粗粉については粉砕し、造粒・被覆操作前の水溶性無機化合物と同等の粒子径にした後、再度水溶性無機化合物核粒子と共に造粒機に投入し、造粒・被覆操作に供することが好適である。この際粗粉を粉砕する粉砕機としては、分級スクリーンと回転ブレードを持った機種が好ましい。このような粉砕機としてはフィッツミル（ホソカワミクロン（株）製）、ニュースピードミル（岡田精工（株）製）、フェザーミル（ホソカワミクロン（株）製）等が挙げられる。また、粉砕機内に冷風を流し冷却しながら粉砕することもできる。冷風と粉砕品をサイクロンで分級し、その時微粉を分級することも可能である。さらに、多段粉砕することで、より粒度分布がシャープになる。粉砕機のブレードの先端周速としては１５〜９０ｍ／ｓが好ましく、２０〜８０ｍ／ｓがより好ましく、２５〜７０ｍ／ｓがさらに好ましい。先端周速が１５ｍ／ｓ未満であると粉砕能力が不充分となる場合があり、９０ｍ／ｓを超えると粉砕されやすくなる場合がある。
【０１０３】
表面処理水溶性無機化合物粒子を、高嵩密度にし、安息角を小さくするためには、上記第１工程及び第２工程の表面処理後、第３工程：第２工程の表面処理後の水溶性無機化合物核粒子の表面上の水和結晶成長を抑制する工程を含むことが好ましい。これにより表面処理水溶性無機化合物粒子の表面形状の円滑性を保つとよい。水和結晶が成長すると、水溶性無機化合物核粒子の表面に多数の凹凸が生じて、嵩密度が低下し、安息角も大きくなる。場合によっては水和結晶が表面処理を突き破り、近傍の表面処理水溶性無機化合物粒子から突き出た水和結晶同士で凝結し、強固な水和固結となることもある。
【０１０４】
水和結晶を抑制する方法としては、[１]第２工程後の表面処理された粒子を冷却する方法、[２]第２工程後の表面処理された粒子を乾燥する方法等が挙げられる。これらのうちで、溶解性を良好に保つ点から、[１]冷却する方法が好ましい。
[１]第２工程後の表面処理された粒子を冷却する方法は、表面処理水溶性無機化合物粒子を３０℃以下、好ましくは２５℃以下まで冷却可能であれば特に限定されない。冷却速度は５℃／ｈｒ以上とすることが好ましく、１０℃／ｈｒ以上とすることがより好ましい。冷却方法及び装置は特に限定されないが、冷却装置としては冷却された伝熱面により冷却を行うものと、気流を用いるものに分けられる。例えば、冷却された伝面を用いるものとしては、トーラスディスク（ホソカワミクロン（株）製）、フリゴミックス（日清エンジニアリング（株）製）等が挙げられる。気流を用いることで冷却を行うものとしては、流動層が挙げられる。具体的装置の利用例としては回分式流動層造粒装置のＧｌａｔｔ−ＰＯＷＲＥＸシリーズ（（株）パウレックス製）、フローコーターシリーズ（（株）大川原製作所製）、連続式流動層造粒装置のＭＩＸＧＲＡＤシリーズ（（株）大川原製作所製）等が挙げられる。表面処理水溶性無機化合物粒子の表面処理部の剥がれ、壊れの可能性を鑑みると、流動層の利用が好ましい。
【０１０５】
[２]第２工程後の表面処理された粒子を乾燥する方法は、表面処理水溶性無機化合物粒子を乾燥できれば特に限定されない。具体的には、上記[１]方法に用いられる同様の装置を、伝面や気流といった熱媒体の温度を５０〜３００℃、好ましくは６０〜２５０℃とすることで、乾燥装置として利用し乾燥する方法が挙げられる。
【０１０６】
粒状洗剤組成物
上記製造方法によって得られた表面処理水溶性無機化合物粒子はそのまま、粒状洗剤組成物として用いることもできるが、アルカリ剤として洗浄剤粒子群と混合して粒状洗剤組成物とすることが好ましい。この洗浄剤粒子群は通常、界面活性剤及び無機化合物を含有する界面活性剤含有粒子、酵素粒子、漂白剤粒子及び漂白活性化剤粒子等から選ばれ構成される。混合比率（質量比）は、表面処理水溶性無機化合物粒子／洗浄剤粒子群＝３／９７〜９７／３が好ましく、５／９５〜９５／５がより好ましく１０／９０〜９０／１０がさらに好ましい。
【０１０７】
粒状洗剤組成物は、表面処理水溶性無機化合物粒子と洗浄剤粒子群とを、任意に混合して得ることができる。その混合方法としては、乾式混合が好適に用いられる。使用する混合機は、各種粒子同士が充分に混合できる限りいかなる混合機を用いてもよい。混合機としては、水平円筒型、二重円錐型、Ｖ型、自転・公転型等の混合機が好適に利用できる。また、撹拌造粒機、転動造粒機を用いてもよい。好ましくは、水平円筒型又は二重円錐型を用い、温度０〜５０℃、Ｆｒ数０．０１〜０．２（算出式は上述した通り）で混合する。このとき、各種粒子やそれ以外の成分の添加順序は、特に問わない。
【０１０８】
粒状洗剤組成物としては、（ａ）上記表面処理水溶性無機化合物粒子と、（ｂ）界面活性剤及び無機化合物を含む界面活性剤含有粒子とを含有することが好ましい。粒状洗剤組成物の容器内での分級を防止するために、（ａ１）表面処理水溶性無機化合物粒子と（ｂ１）界面活性剤含有粒子の平均粒子径の比（ａ１）／ｂ１）は、好ましくは０．５〜２、より好ましくは０．５〜１．５、さらに好ましくは０．６〜１．３である。また、（ａ２）表面処理表面処理水溶性無機化合物粒子と（ｂ２）界面活性剤含有粒子の嵩密度の比（ａ２）／（ｂ２）は、好ましくは０．５〜２、より好ましくは０．６〜１．５、さらに好ましくは０．７〜１．４である。
【０１０９】
（ａ）表面処理水溶性無機化合物粒子の粒状洗剤組成物中の配合量は、１〜５０質量％が好ましく、より好ましくは５〜４０質量％、特に好ましくは１０〜３０質量％である。一方、（ｂ）界面活性剤含有粒子の粒状洗剤組成物中の配合量は、１０〜９７質量％が好ましく、より好ましくは３０〜９５質量％、さらに好ましくは５０〜９０質量％である。
【０１１０】
（ａ）表面処理水溶性無機化合物粒子と（ｂ）界面活性剤含有粒子の配合比率は（ａ）粒子／（ｂ）粒子（質量比）が、好ましくは１／９９〜５０／５０、より好ましくは５／９５〜４０／６０、特に好ましくは１０／９０〜３０／７０である。質量比が５０／５０を超えると流動性や溶解性が大きく劣化する場合がある。
【０１１１】
（ｂ）界面活性剤含有粒子は、界面活性剤と無機化合物とを含有する。界面活性剤としては、アニオン界面活性剤、ノニオン界面活性剤、カチオン界面活性剤及び両性界面活性剤が挙げられ、これらを１種単独で又は２種以上を適宜組み合わせて用いることができる。
【０１１２】
アニオン界面活性剤としては、従来より洗剤において使用されるものであれば、特に限定されるものではなく、各種のアニオン界面活性剤を使用することができる。例えば、以下のものを挙げることができる。
（１）炭素数８〜１８のアルキル基を有する直鎖又は分岐鎖のアルキルベンゼンスルホン酸塩（ＬＡＳ）
（２）炭素数１０〜２０のアルキル硫酸塩（ＡＳ）又はアルケニル硫酸塩
（３）炭素数１０〜２０のα−オレフィンスルホン酸塩（ＡＯＳ）
（４）炭素数１０〜２０のアルカンスルホン酸塩
（５）炭素数１０〜２０の直鎖又は分岐鎖のアルキル基もしくはアルケニル基を有し、平均付加モル数が１０モル以下のエチレンオキサイド、プロピレンオキサイド、ブチレンオキサイド又はそれらの混合物を付加したアルキルエーテル硫酸塩（ＡＥＳ）又はアルケニルエーテル硫酸塩
（６）炭素数１０〜２０の直鎖又は分岐鎖のアルキル基もしくはアルケニル基を有し、平均付加モル数が１０モル以下のエチレンオキサイド、プロピレンオキサイド、ブチレンオキサイド又はそれらの混合物を付加したアルキルエーテルカルボン酸塩又はアルケニルエーテルカルボン酸塩
（７）炭素数１０〜２０のアルキルグリセリルエーテルスルホン酸等のアルキル多価アルコールエーテル硫酸塩
（８）炭素数１０〜２０の高級脂肪酸塩
（９）炭素数８〜２０の飽和又は不飽和α−スルホ脂肪酸（α−ＳＦ）塩又はそのメチル、エチルもしくはプロピルエステル等
アニオン界面活性剤としては、直鎖アルキルベンゼンスルホン酸（ＬＡＳ）のアルカリ金属塩（例えば、ナトリウム又はカリウム塩等）、ＡＯＳ、α−ＳＦ、ＡＥＳのアルカリ金属塩（例えば、ナトリウム又はカリウム塩等）、高級脂肪酸のアルカリ金属塩（例えば、ナトリウム又はカリウム塩等）が好ましい。
【０１１３】
ノニオン界面活性剤としては、例えば、以下のものを挙げることができる。
（１）炭素数６〜２２、好ましくは８〜１８の脂肪族アルコールに炭素数２〜４のアルキレンオキサイドを平均３〜３０モル、好ましくは５〜２０モル付加したポリオキシアルキレンアルキル（又はアルケニル）エーテル
この中でも、ポリオキシエチレンアルキル（又はアルケニル）エーテル、ポリオキシエチレンポリオキシプロピレンアルキル（又はアルケニル）エーテルが好適である。ここで使用される脂肪族アルコールとしては、第１級アルコール、第２級アルコールが挙げられる。また、そのアルキル基は、分岐鎖を有していてもよい。脂肪族アルコールとしては、第１級アルコールが好ましい。
（２）ポリオキシエチレンアルキル（又はアルケニル）フェニルエーテル
（３）長鎖脂肪酸アルキルエステルのエステル結合間にアルキレンオキサイドが付加した、例えば下記一般式（Ｉ）で表される脂肪酸アルキルエステルアルコキシレート
Ｒ1ＣＯ（ＯＡ）nＯＲ2                                       （Ｉ）
（式中、Ｒ1ＣＯは、炭素数６〜２２、好ましくは８〜１８の脂肪酸残基を示し、ＯＡは、エチレンオキサイド、プロピレンオキサイド等の炭素数２〜４、好ましくは２〜３のアルキレンオキサイドの付加単位を示し、ｎはアルキレンオキサイドの平均付加モル数を示し、一般に３〜３０、好ましくは５〜２０の数である。Ｒ2は炭素数１〜３の置換基を有してもよい低級（炭素数１〜４）アルキル基を示す。）
【０１１４】
（４）ポリオキシエチレンソルビタン脂肪酸エステル
（５）ポリオキシエチレンソルビット脂肪酸エステル
（６）ポリオキシエチレン脂肪酸エステル
（７）ポリオキシエチレン硬化ヒマシ油
（８）グリセリン脂肪酸エステル
【０１１５】
上記のノニオン界面活性剤の中でも、融点が５０℃以下でＨＬＢが９〜１６のポリオキシエチレンアルキル（又はアルケニル）エーテル、ポリオキシエチレンポリオキシプロピレンアルキル（又はアルケニル）エーテル、脂肪酸メチルエステルにエチレンオキサイドが付加した脂肪酸メチルエステルエトキシレート、脂肪酸メチルエステルにエチレンオキサイドとプロピレンオキサイドが付加した脂肪酸メチルエステルエトキシプロポキシレート等が好適に用いられる。また、これらのノニオン界面活性剤は１種単独で又は２種以上を適宜組み合わせて用いることができる。
【０１１６】
なお、本発明におけるノニオン界面活性剤のＨＬＢとは、Ｇｒｉｆｆｉｎの方法により求められた値である（吉田、進藤、大垣、山中共編、「新版界面活性剤ハンドブック」、工業図書株式会社、１９９１年、第２３４頁参照）。
【０１１７】
また、本発明における融点とは、ＪＩＳ  Ｋ００６４−１９９２「化学製品の融点及び溶融範囲測定方法」に記載されている融点測定法によって測定された値である。
カチオン界面活性剤としては、例えば、以下のものを挙げることができる。
（１）ジ長鎖アルキルジ短鎖アルキル型４級アンモニウム塩
（２）モノ長鎖アルキルトリ短鎖アルキル型４級アンモニウム塩
（３）トリ長鎖アルキルモノ短鎖アルキル型４級アンモニウム塩
（上記長鎖アルキルは炭素数１２〜２６、好ましくは１４〜１８のアルキル基、短鎖アルキルは炭素数１〜４、好ましくは１〜２のアルキル基、ベンジル基、炭素数２〜４、好ましくは２〜３のヒドロキシアルキル基、又はポリオキシアルキレン基を示す。）
【０１１８】
両性界面活性剤としては、イミダゾリン系や、アミドベタイン系等の両性界面活性剤を挙げることができる。
【０１１９】
（ｂ）界面活性剤含有粒子中の界面活性剤は、洗浄性能の点から、アニオン界面活性剤とノニオン界面活性剤が好ましく、アニオン界面活性剤とノニオン界面活性剤との併用がより好ましい。アニオン界面活性剤とノニオン界面活性剤を併用する場合には、アニオン界面活性剤とノニオン界面活性剤の配合量の質量比（アニオン界面活性剤／ノニオン界面活性剤）が、０．１〜１０が好ましく、０．２〜８がより好ましく、０．３〜７がさらに好ましい。
【０１２０】
界面活性剤の配合量は、（ａ）表面処理水溶性無機化合物粒子との混合による溶解性や流動性の観点から、（ｂ）界面活性剤含有粒子中に好ましくは１０〜５０質量％、より好ましくは１５〜４０質量％である。５０質量％を超えて配合すると流動性が劣化する場合があり、１０質量％未満であると溶解性が劣化する場合がある。
【０１２１】
（ｂ）界面活性剤含有粒子は、さらに無機化合物を含む。これにより、流動性改善の効果が得られる。無機化合物としては、特に限定されないが、下記に示す無機ビルダー、還元剤、増量剤に含まれる全ての無機化合物を用いることができ、１種単独で又は２種以上を適宜組み合わせて用いることができる。この中でも無機化合物としては、炭酸ナトリウム、炭酸カリウム、硫酸ナトリウム、アルミノ珪酸塩が好ましい。
【０１２２】
（ｂ）界面活性剤含有粒子中の無機化合物の配合量は、１０〜８０質量％、好ましくは２０〜７０質量％、より好ましくは３０〜６０質量％である。無機化合物の配合量が少なすぎると流動性が劣化する場合があり、多すぎると粉の発塵が起こる場合がある。
【０１２３】
（ｂ）界面活性剤含有粒子は、さらに水溶性高分子化合物を含むことが好ましく、これにより、経時保存後の流動性や固化性をさらに改善することができる。水溶性高分子化合物としては、上記（ａ）表面処理水溶性無機化合物粒子において挙げられた水溶性高分子化合物と同様のものが挙げられる。なお、ここで用いる水溶性高分子化合物は、（ａ）水溶性高分子化合物と同じであってもよいし異なっていてもよい。（ｂ）界面活性剤含有粒子中の水溶性高分子化合物としては、アクリル酸系高分子化合物やセルロース系高分子化合物が好ましく、アクリル酸系高分子化合物としては、アクリル酸重合体、アクリル酸／マレイン酸の共重合体が好ましい。セルロース系高分子化合物としては、カルボキシメチルセルロース（ＣＭＣ）が好ましい。水溶性高分子化合物の重量平均分子量は１，０００〜１００，０００が好ましい。水溶性高分子化合物は１種単独で又は２種以上を適宜組み合わせて用いることができる。
【０１２４】
（ｂ）界面活性剤含有粒子中の水溶性高分子化合物の配合量は、０．１〜１０質量％、好ましくは０．５％〜９質量％、より好ましくは１〜８質量％である。水溶性高分子化合物の配合量が少なすぎると、目的とする効果が得られない場合があり、多すぎると（ｂ）界面活性剤含有粒子そのものの溶解性が劣化してしまう場合がある。
【０１２５】
本発明の（ｂ）界面活性剤含有粒子には、上記必須成分のほかに下記に示す任意成分を含有することができる。なお、無機化合物は必須成分であるが、下記にも重複してより詳細に記載される。水溶性高分子化合物も重複して記載される。これら任意成分は、各々１種単独で又は２種以上を適宜組み合わせて用いることができる。
【０１２６】
（１）洗浄ビルダー
（ｂ）界面活性剤含有粒子中に配合される洗浄ビルダーとしては、無機及び有機ビルダーが挙げられる。
【０１２７】
（１−１）無機ビルダー
無機ビルダーとしては、例えば炭酸ナトリウム、炭酸カリウム、重炭酸ナトリウム、亜硫酸ナトリウム、セスキ炭酸ナトリウム、珪酸ナトリウム、結晶性層状珪酸ナトリウム、非結晶性層状珪酸ナトリウム等のアルカリ性塩、硫酸ナトリウム等の中性塩、オルソリン酸塩、ピロリン酸塩、トリポリリン酸塩、メタリン酸塩、ヘキサメタリン酸塩、フィチン酸塩等のリン酸塩、下記一般式（ＩＩ）
ｘ1（Ｍ2Ｏ）・Ａｌ2Ｏ3・ｙ1（ＳｉＯ2）・ｗ1（Ｈ2Ｏ）        （ＩＩ）
（式中、Ｍはナトリウム、カリウム等のアルカリ金属原子、ｘ1、ｙ1及びｗ1は各成分のモル数を示し、一般的には、ｘ1は０．７〜１．５、ｙ1は０．８〜６の数、ｗ1は任意の正数を示す。）
で表される結晶性アルミノ珪酸塩、下記一般式（ＩＩＩ）、（ＩＶ）
ｘ2（Ｍ2Ｏ）・Ａｌ2Ｏ3・ｙ2（ＳｉＯ2）・ｗ2（Ｈ2Ｏ）        （ＩＩＩ）
（式中、Ｍはナトリウム、カリウム等のアルカリ金属原子、ｘ2、ｙ2及びｗ2は各成分のモル数を示し、一般的には、ｘ2は０．７〜１．２、ｙ2は１．６〜２．８、ｗ2は０又は任意の正数を示す。）
ｘ3（Ｍ2Ｏ）・Ａｌ2Ｏ3・ｙ3（ＳｉＯ2）・ｚ3（Ｐ2Ｏ5）・ｗ3（Ｈ2Ｏ）
（ＩＶ）
（式中、Ｍはナトリウム、カリウム等のアルカリ金属原子、ｘ3、ｙ3、ｚ3及びｗ3は各成分のモル数を示し、一般的には、ｘ3は０．２〜１．１、ｙ3は０．２〜４．０、ｚ3は０．００１〜０．８、ｗ3は０又は任意の正数を示す。）
で表される無定形アルミノ珪酸塩等が挙げられる。無機ビルダーの中では、炭酸ナトリウム、炭酸カリウム、珪酸ナトリウム、トリポリリン酸ナトリウム、アルミノ珪酸ナトリウムが好ましい。
【０１２８】
（１−２）有機ビルダー
有機ビルダーとしては、例えばニトリロトリ酢酸塩、エチレンジアミンテトラ酢酸塩、β−アラニンジ酢酸塩、アスパラギン酸ジ酢酸塩、メチルグリシンジ酢酸塩、イミノジコハク酸塩等のアミノカルボン酸塩；セリンジ酢酸塩、ヒドロキシイミノジコハク酸塩、ヒドロキシエチルエチレンジアミン三酢酸塩、ジヒドロキシエチルグリシン塩等のヒドロキシアミノカルボン酸塩；ヒドロキシ酢酸塩、酒石酸塩、クエン酸塩、グルコン酸塩等のヒドロキシカルボン酸塩；ピロメリット酸塩、ベンゾポリカルボン酸塩、シクロペンタンテトラカルボン酸塩等のシクロカルボン酸塩；カルボキシメチルタルトロネート、カルボキシメチルオキシサクシネート、オキシジサクシネート、酒石酸モノ又はジサクシネート等のエーテルカルボン酸塩；イタコン酸、フマル酸、テトラメチレン−１，２−ジカルボン酸、コハク酸、アスパラギン酸等の重合体又は共重合体；デンプン、セルロース、アミロース、ペクチン等の多糖類酸化物やカルボキシメチルセルロース等の多糖類が挙げられる。
【０１２９】
これらの有機ビルダーの中では、クエン酸塩、アミノカルボン酸塩、ヒドロキシアミノカルボン酸塩、ポリアクリル酸塩、アクリル酸−マレイン酸共重合体、ポリアセタールカルボン酸塩が好ましく、特に、ヒドロキシイミノジコハク酸塩、重量平均分子量が１,０００〜８０,０００のアクリル酸−マレイン酸共重合体の塩、ポリアクリル酸塩や特開昭５４−５２１９６号公報に記載の重量平均分子量が８００〜１,０００,０００、好ましくは５,０００〜２００,０００のポリグリオキシル酸等のポリアセタールカルボン酸塩が好適である。
【０１３０】
有機ビルダーの配合量は、（ｂ）界面活性剤含有粒子中に好ましくは０．５〜２０質量％、より好ましくは１〜１０質量％である。
【０１３１】
また、洗浄力、洗濯液中での汚れ分散性を改善する目的から、クエン酸塩、アミノカルボン酸塩、ヒドロキシアミノカルボン酸塩、ポリアクリル酸塩、アクリル酸−マレイン酸共重合体、ポリアセタールカルボン酸塩等の有機ビルダーとゼオライト等の無機ビルダーとを併用するのが好ましい。
【０１３２】
（２）溶解促進剤
（ｂ）界面活性剤含有粒子中に配合される溶解促進剤としては、例えば、炭酸カリウムや、硫酸アンモニウム、塩化アンモニウム等の無機アンモニウム塩、ｐ−トルエンスルホン酸ナトリウム、キシレンスルホン酸ナトリウム、キュメンスルホン酸ナトリウム等の炭素数１〜５の短鎖アルキルを有するベンゼンスルホン酸塩、安息香酸ナトリウム、ベンゼンスルホン酸ナトリウム、塩化ナトリウム、クエン酸、Ｄ−グルコース、尿素、蔗糖等の水溶性物質が挙げられる。
【０１３３】
このうち、炭酸カリウム、塩化ナトリウムが好ましく、溶解性向上効果とコストのバランスから、特に炭酸カリウムが好ましい。
【０１３４】
炭酸カリウムを配合する場合、その配合量は溶解性向上効果の点から、（ｂ）界面活性剤含有粒子中に好ましくは１〜１５質量％、より好ましくは２〜１２質量％、さらに好ましくは５〜１０質量％である。
【０１３５】
塩化ナトリウムを配合する場合、その配合量は溶解性向上効果の点から、（ｂ）界面活性剤含有粒子中に好ましくは１〜１０質量％、より好ましくは２〜８質量％、さらに好ましくは３〜７質量％である。
【０１３６】
（３）膨潤性水不溶性物質
（ｂ）界面活性剤含有粒子中に配合される膨潤性水不溶性物質としては、粉末セルロース、結晶性セルロース、ベントナイト等が挙げられる。
【０１３７】
（４）蛍光剤：ビス（トリアジニルアミノスチルベン）ジスルホン酸誘導体（チノパールＡＭＳ−ＧＸ）、ビス（スルホスチリル）ビフェニル塩［チノパールＣＢＳ−Ｘ］等
（５）帯電防止剤：ジアルキル型４級アンモニウム塩等のカチオン界面活性剤等
（６）再汚染防止剤：カルボキシメチルセルロース等のセルロース誘導体等
（７）増量剤：硫酸ナトリウム、硫酸カリウム等
（８）還元剤：亜硫酸ナトリウム、亜硫酸カリウム等
（９）香料
（１０）色素
【０１３８】
（１１）漂白活性化触媒
漂白活性化触媒は、銅、鉄、マンガン、ニッケル、コバルト、クロム、バナジウム、ルテニウム、ロジウム、パラジウム、レニウム、タングステン、モリブデン等の遷移金属原子と配位子とが、窒素原子や酸素原子等を介して錯体を形成するものであって、含まれる遷移金属としては、コバルト、マンガン等が好ましく、特にマンガンが好ましい。
【０１３９】
（ｂ）界面活性剤含有粒子の平均粒子径は好ましくは２００〜１５００μｍ、より好ましくは２５０〜１０００μｍ、さらに好ましくは３００〜７００μｍである。また、嵩密度は好ましくは０．４〜１．２ｇ／ｃｍ3、より好ましくは０．５〜１．０ｇ／ｃｍ3である。平均粒子径及び嵩密度の測定は、実施例記載の方法による。
【０１４０】
（ｂ）界面活性剤含有粒子の水分量は溶解性と保存安定性の点から好ましくは４〜１０質量％、より好ましくは５〜９質量％、さらに好ましくは５〜８質量％である。
【０１４１】
（ｂ）界面活性剤含有粒子は、以下の造粒方法によって得ることができる。原料粉末及びバインダー成分（界面活性剤、水、液体高分子成分等）を捏和・混練した後、押し出して造粒する押し出し造粒法、捏和・混練した後、得られた固形洗剤を破砕して造粒する捏和・破砕造粒法、原料粉末にバインダー成分を添加し撹拌羽根で撹拌して造粒する撹拌造粒法、原料粉末を転動させつつバインダー成分を噴霧して造粒する転動造粒法、原料粉末を流動化させつつ、液体バインダーを噴霧し造粒する流動層造粒法等が挙げられる。これら造粒方法で使用可能な具体的装置や条件等は特開２００３−１０５４００号公報、特開２００３−２３８９９８号公報、日本粉体技術協会編及び造粒ハンドブック第一版等に記載の通りである。
【０１４２】
本発明の粒状洗剤組成物は、貯蔵時の固化（ケーキング）を防止する観点から、（ａ）表面処理水溶性無機化合物粒子と（ｂ）界面活性剤含有粒子のいずれか一方、好ましくは両方を有機又は無機の微粉体で表面処理することが好ましい。これら微粉体としては１次粒子径３０μｍ以下、好ましくは０．１〜１０μｍの微粉体であれば特に限定されないが、例としては常温固体の界面活性剤、長鎖脂肪酸アルカリ土類金属塩、アルミノ珪酸塩、シリカ、粘土鉱物等が挙げられる。このうちアルミノ珪酸塩が好ましい。
【０１４３】
（ａ）粒子及び／又は（ｂ）粒子を微粉体で表面処理する場合、微粉体の量は、粒状洗剤組成物中好ましくは０．１〜１０質量％、より好ましくは０．３〜５質量％、さらに好ましくは０．５〜３質量％である。
【０１４４】
本発明の粒状洗剤組成物の水分量は、溶解性と保存安定性の点から、好ましくは１０質量％以下、より好ましくは４〜９質量％、さらに好ましくは５〜８質量％である。
【０１４５】
本発明においては、特に下記条件を満たす（ａ）表面処理水溶性無機化合物粒子及び（ｂ）界面活性剤含有粒子の組み合わせが好ましい。
（ａ）粒子の水溶性無機化合物が、炭酸ナトリウム又は炭酸カリウムであり、水溶性高分子化合物がビニル系高分子化合物、多糖類又はその誘導体及びポリエステル系高分子化合物から選ばれる１種又は２種以上であり、（ａ）粒子中の水難溶性化合物の配合量が１０質量％未満であり、かつ（ｂ）界面活性剤含有粒子中の界面活性剤配合量が１０〜５０質量％である。
【０１４６】
本発明の粒状洗剤組成物には、（ａ）表面処理水溶性無機化合物粒子と（ｂ）界面活性剤含有粒子以外に、その他酵素粒子、漂白剤粒子、漂白活性化剤粒子等の粒子を含むことができる。
【０１４７】
（１）酵素粒子
酵素粒子中の酵素は、現在、粒状の衣料用洗剤に用いられている市販の酵素粒子をそのまま使用することができる。具体的には、サビナーゼ１２Ｔ、カンナーゼ１２Ｔ、２４Ｔ、エバラーゼ８Ｔ、Ｄｅｏｚｙｍｅ等のプロテアーゼ、リポラーゼウルトラ５０Ｔ、ＬＩＰＥＸ５０Ｔ等のリパーゼ、ターマミル１００Ｔ等のアミラーゼ、セルザイム０．７Ｔ等のセルラーゼ（以上、ノボザイムズ社製）、マクサカル４５Ｇ、マクサペム３０Ｇ、プロペラーゼ１０００Ｅ（以上、ジエネンコア社製）等が挙げられる。
【０１４８】
酵素粒子の平均粒子径は、溶解性及び保存安定性の点から、２００〜１０００μｍが好ましく、より好ましくは３００〜７００μｍである。平均粒子径の測定は、後述する実施例に記載の測定法による。
【０１４９】
酵素粒子の配合量は、洗浄性能の点から、粒状洗剤組成物全量に対し好ましくは０．１〜５質量％、より好ましくは０．２〜２質量％である。
【０１５０】
（２）漂白剤粒子
漂白剤粒子としては、過酸化水素又は水に溶解したときに過酸化水素を発生する過酸化物からなり、通常、過炭酸ナトリウム、過ホウ酸ナトリウムの一方あるいは両方が用いられる。特に、経時安定性の点から過炭酸ナトリウムが好ましい。これらの過酸化物は、該過酸化物からなる粒子の表面に、水分や他の洗浄剤成分等が接触することによって分解が生じるのを防止するために、被覆等の処理を施した形態で用いられる。被覆が施された粒子形態の酸素系漂白剤は、種々のものが提案されており、例えば特許第２９１８９９１号公報に記載の漂白剤粒子を挙げることができる。この漂白剤粒子は、流動状態を保った過炭酸ナトリウム粒子にホウ酸水溶液とケイ酸アルカリ金属塩水溶液とを別々に噴霧して乾燥してなる造粒物である。上記の他に、従来知られているキレート剤等の安定化剤を被覆剤と併用してもよい。被覆された過炭酸ナトリウム粒子の平均粒子径は、過炭酸ナトリウム粒子の安定性及び溶解性の点から、１００〜２０００μｍが好ましく、より好ましくは２００〜１０００μｍ、さらに好ましくは３００〜８００μｍであり、このようなものとして三菱瓦斯化学（株）製のＳＰＣ−Ｄが挙げられる。
【０１５１】
漂白剤粒子の配合量は、漂白性能と効率の点から、粒状洗剤組成物全量に対し、好ましくは０．５〜３０質量％、より好ましくは１〜２０質量％である。
【０１５２】
（３）漂白活性化剤粒子
漂白活性化剤粒子中の漂白活性化剤は、テトラアセチルエチレンジアミン、炭素数８〜１２のアルカノイルオキシベンゼンスルホン酸、炭素数８〜１２のアルカノイルオキシ安息香酸又はそれらの塩が挙げられ、このうち、４−デカノイルオキシ安息香酸、４−ドデカノイルオキシベンゼンスルホン酸ナトリウム、４−ノナノイルオキシベンゼンスルホン酸ナトリウムが好ましく、特に漂白効果の点から、４−デカノイルオキシ安息香酸、４−ノナノイルオキシベンゼンスルホン酸ナトリウムがより好ましい。
【０１５３】
漂白活性化剤はＰＥＧ＃３０００〜＃２００００、好ましくはＰＥＧ＃４０００〜＃６０００のポリエチレングリコール等の常温で固体のバインダー物質を加熱溶融した中に漂白活性化剤とオレフィンスルホン酸塩、アルキルベンゼンスルホン酸塩、アルキル硫酸エステル塩等の界面活性剤の粉末を分散後、押し出して直径１ｍｍ程度のヌードル状の漂白活性化剤造粒物を製造し、その後長さ０．５〜３ｍｍ程度に軽く粉砕して配合されることが好ましい。界面活性剤の粉末としては、アルキル鎖長１４のα−オレフィンスルホン酸塩が好ましい。
【０１５４】
造粒物中の漂白活性化剤の配合量は、好ましくは３０〜９５質量％、より好ましくは５０〜９０質量％である。配合量がこの範囲外では造粒した効果が充分に得られ難くなる場合がある。
【０１５５】
上記バインダー物質の配合量は、造粒物中に０．５〜３０質量％、好ましくは１〜２０質量％、より好ましくは５〜２０質量％であり、上記界面活性剤粉末の配合量は、造粒物中に好ましくは０〜５０質量％、より好ましくは３〜４０質量％、特に好ましくは５〜３０質量％である。
【０１５６】
漂白活性化剤粒子の平均粒子径は、溶解性及び保存安定性の点から、２００〜１５００μｍが好ましく、より好ましくは３００〜１０００μｍである。
漂白活性化剤粒子の配合量は、粒状洗剤組成物全量に対し０．１〜１５質量％が好ましく、０．３〜１０質量％が特に好ましい。
【０１５７】
（ａ）表面処理水溶性無機化合物粒子、（ｂ）界面活性剤含有粒子、酵素粒子、漂白剤粒子及び漂白活性化剤粒子等は、表面を染料や顔料で着色してから用いることができる。この際着色に用いる染料、顔料は洗浄時に衣類への染着が起こらないものを用いる。この様な染料、顔料としては、群青、コラニルグリーンＣＧ−１３０（ＣＩナンバー：７４２６０）、食用色素赤色１０２号、酸性染料アシッドイエロー１４１等が挙げられる。これらの染料、顔料は、水溶液や分散液とした後、（ｂ）界面活性剤含有粒子の造粒装置と同様な撹拌造粒機や転動造粒機中で上記粒子を撹拌、転動しながら、添加することで着色することができる。また、上記粒子をベルトコンベアで移送中に上記水溶液や分散液を上記粒子に噴霧して着色することもできる。着色量としては、着色する粒子に対し０．００１〜１質量％が好ましい。
【０１５８】
また、香料は（ａ）表面処理水溶性無機化合物粒子と（ｂ）界面活性剤含有粒子のいずれか一方あるいは両方に賦香した後、各粒子を混合してもよく、（ａ）表面処理水溶性無機化合物粒子と（ｂ）界面活性剤含有粒子を混合した後、賦香してもよい。用いられる香料としては、特開２００２−１４６３９９号公報や特開２００３−８９８００号公報記載の成分を用いることができる。なお、香料とは、香料成分、溶剤、香料安定化剤等からなる混合物である。本発明の粒状洗剤組成物中、香料の配合量は、０．００１〜１０質量％が好ましく、０．０１〜５質量％がより好ましい。なお、香料は実施例の香料に限定されるものではない。
【０１５９】
本発明の粒状洗剤組成物の物性値は、特に制限されるものではないが、嵩密度は、通常０．３ｇ／ｃｍ3以上、好ましくは０．５〜１．２ｇ／ｃｍ3、より好ましくは０．６〜１．１ｇ／ｃｍ3である。また、平均粒子径は、好ましくは２００〜１５００μｍ、より好ましくは２５０〜１０００μｍ、さらに好ましくは２８０〜７００μｍである。平均粒子径が２００μｍ未満になると粉塵が発生し易くなったり、ハンドリング性が悪化する場合があり、一方、１５００μｍを超えると本発明が目的とする溶解性が得られ難くなる場合がある。さらに、粒状洗剤組成物の流動性は、安息角として６０°以下、特に５０°以下が好ましい。さらに貯蔵後（紙容器等の透湿性の高い容器に長期保存された場合等）も流動性が安息角として好ましくは６０°以下、より好ましくは５０°以下であることが使用性の点から好ましい。
【０１６０】
本発明の粒状洗剤組成物は、適当な容器に充填して容器入り粒状洗剤物品とすることができる。容器の材料としては、保存安定性の点で透湿度が３０ｇ／ｍ2・２４時間（４０℃、９０％ＲＨ）以下が好ましく、２５ｇ／ｍ2・２４時間（４０℃、９０％ＲＨ）以下がより好ましい。これらは一般的な包装材料の組み合わせや厚みの変化により達成できる。なお、本発明における透湿度は、ＪＩＳ  Ｚ０２０８−１９７６に規定された方法で測定する。
【０１６１】
本発明の粒状洗剤組成物は、さらに崩壊剤等を混合した後圧縮成形して、タブレット洗浄剤やブリケット洗浄剤等の圧縮成形洗浄剤としても利用できる。
本発明の粒状洗剤組成物は、充分な低温溶解性を確保しつつ長期保存後の流動性や固化性を改善することができるため、特に短時間洗濯コースの洗濯用、弱水流コースの洗濯用、冷水洗濯用及び洗剤投入口付き洗濯機用といった、用途又は目的に好適である。
【０１６２】
洗濯方法
本発明の洗濯方法は、水溶性無機化合物粒子が有機又は無機水溶性高分子化合物で表面処理され、さらにその処理された表面が水難溶性化合物で処理されてなる表面処理水溶性無機化合物粒子を含む洗濯浴と洗濯物とを、浴比７〜１５Ｌ／ｋｇ、好ましくは８〜１５Ｌ／ｋｇ、より好ましくは１０〜１３Ｌ／ｋｇで、洗濯温度５〜１２℃、好ましくは７〜１２℃、より好ましくは１０〜１２℃にて行う洗濯方法である。上記範囲の浴比、洗濯温度で洗濯をする場合に、低水温及び低撹拌力の状態で湿潤しても凝集物を形成しないという効果がより顕著に現れる。
【０１６３】
本発明によれば、低水温及び低撹拌力の状態で湿潤しても凝集物を形成せず、且つ洗濯中には優れた溶解性を示し、流動性に優れ、製造時の造粒機への付着性を防止することができる表面処理水溶性無機化合物粒子、この粒子を配合してなり、長期保存後の流動性、非固化性に優れる粉状洗剤組成物を提供することができる。
【実施例】
【０１６４】
以下に、実施例及び比較例により本発明をより具体的に説明するが、本発明はこれらの例によって何ら限定されるものではない。なお、下記の例において特に明記のない場合の組成は、「％」は質量％、表中の各成分の量は表１〜４の（ａ）表面処理水溶性無機化合物粒子と表５の（ｂ）界面活性剤含有粒子の組成については、純分としての配合量を示し、その他の表は記載成分の配合量で示した。
【０１６５】
［実施例ａ１〜ａ２８、比較例ａ２９〜ａ３５］
表面処理水溶性無機化合物粒子の製造方法１（撹拌造粒１）
第１工程
下記表１〜４に示す組成成分のうち、水溶性無機化合物核粒子を鋤刃状ショベルを具備し、ショベル−壁面間クリアランスが５ｍｍのプローシェアーミキサー（大平洋機工（株）に投入し（充填率３０容積％）、主軸１５０ｒｐｍの撹拌を開始した（チョッパー回転数：１０１５ｒｐｍ、ブレード先端速度（周速）：６．９ｍ／ｓ）。撹拌開始後１０秒後に水溶性高分子化合物水溶液（濃度は後記の原料欄に記載、以下同じ）を噴霧角１１５度の加圧ノズル（フラットノズル）で１８０秒噴霧添加し、造粒・被覆操作を行った。なお、水溶性高分子化合物水溶液は表１〜４に記載の温度で予め１０日間保存して使用した。また、第１工程で調製された粒子全量に対する水分量が１０％を超えていた場合には、上記装置に熱風を導入して乾燥し、水分量を表１〜４の量に調整した。
【０１６６】
第２工程
引き続きプローシェアーミキサーの撹拌を継続しつつ、表１〜４に示した水難溶性化合物を噴霧角６０度の加圧ノズル（フルコーンノズル）で１８０秒噴霧添加し、被覆操作を行った。最後に必要に応じて微粉体を添加し、３０秒間撹拌を続け粒子を得た。なお、被覆操作終了直後の粒子温度が表１〜４に記載の温度となるように、第１工程及び第２工程を通じて適宜ミキサーのジャケットに温水を通水して上記被覆操作を行った。
【０１６７】
第３工程
次いで、得られた粒子を、流動層（Ｇｌａｔｔ−ＰＯＷＲＥＸ、型番ＦＤ−ＷＲＴ−２０、（株）パウレックス製）に充填し、充填後１５℃の風（空気）を流動層内に送り、粒子の冷却操作を行い、２０℃まで冷却された粒子を得た。流動層内風速は流動化状態を確認しながら０．２〜１０．０ｍ／ｓの範囲で調整した。得られた粒子を目開き２０００μｍの篩を用いて分級し、目開き２０００μｍの篩を通過する表面処理水溶性無機化合物粒子（平均粒子径、安息角、嵩密度は表１〜４に記載）を得た。
【０１６８】
表面処理水溶性無機化合物粒子の製造方法２（撹拌造粒２）
第１工程
下記表１〜４に示す組成成分のうち、容積１０Ｌ相当分の水溶性無機化合物核粒子をフォルバーグミキサー（Ｆ−２０型、日本ニューマチック工業（株）製）に投入し（充填率５０容積％）、パドル周速１．４ｍ／ｓで撹拌を開始した（チョッパーは停止）。撹拌開始５秒後に、水溶性高分子水溶液を噴霧角度７０°の２流体ホローコーンノズルを用いて１００ｇ／ｍｉｎで噴霧添加し、造粒・被覆操作を行った。
【０１６９】
第２工程
引き続きフォルバーグミキサーの撹拌操作を継続しつつ、表１〜４に示す水難溶性化合物を、同様の２流体ホローコーンノズルを用いて１００ｇ／ｍｉｎで噴霧添加し、被覆操作を行った。最後に必要に応じて微粉体を添加し、３０秒間撹拌操作を続け粒子を得た。
【０１７０】
第３工程
第２工程終了後、上記の表面処理水溶性無機化合物粒子の製造方法１の第３工程と同様の操作にて、表面処理水溶性無機化合物粒子（平均粒子径、安息角、嵩密度は表１〜４に記載）を得た。
【０１７１】
表面処理水溶性無機化合物粒子の製造方法３（転動造粒）
第１工程
下記表１〜４に示す組成成分のうち、水溶性無機化合物核粒子を水平円筒型転動混合機（円筒直径５８５ｍｍ、円筒長さ４９０ｍｍ、容器１３１．７Ｌのドラム内部壁面に内部壁面とのクリアランス２０ｍｍ、高さ４５ｍｍの邪魔板を２枚有するもの）に投入し（充填率２０容積％）、回転数２２ｒｐｍで転動操作を開始した。転動開始３０秒後に、水溶性高分子水溶液を噴霧角度７０°の２流体ホローコーンノズルを用いて１００ｇ／ｍｉｎで噴霧添加し、造粒・被覆操作を行った。
【０１７２】
第２工程
引き続き水平円筒混合機の転動操作を継続しつつ、表１〜４に示した水難溶性化合物を同様の２流体ホローコーンノズルを用いて１００ｇ／ｍｉｎで噴霧添加し被覆操作を行った。最後に必要に応じて微粉体を添加し、６０秒間転動操作を続け粒子を得た。
【０１７３】
第３工程
次いで、流動層（Ｇｌａｔｔ−ＰＯＷＲＥＸ、型番ＦＤ−ＷＲＴ−２０（株）パウレックス製、）に充填し、充填後１５℃の風（空気）を流動層内に送り、粒子の冷却操作を行った。流動層内風速は流動化状態を確認しながら０．２〜１０．０ｍ／ｓの範囲で調整した。これにより、２０℃まで冷却された粒子を得た。
【０１７４】
得られた粒子を目開き２５０μｍ及び目開き２０００μｍの篩を用いて分級し、目開き２５０μｍを通過せず、目開き２０００μｍの篩を通過する表面処理水溶性無機化合物粒子（平均粒子径、安息角、嵩密度は表１〜４に記載）を得た。
【０１７５】
表面処理水溶性無機化合物粒子の製造方法４（流動層造粒）
第１工程
下記表１〜４に示す組成成分のうち、水溶性無機化合物核粒子を流動層（（株）パウレックス製、Ｇｌａｔｔ−ＰＯＷＲＥＸ、型番ＦＤ−ＷＲＴ−２０）に、静置時の粉体層厚が２００ｍｍになる質量を添加した。その後、５０℃の風（空気）を流動層内に送り、粉体が流動化したことを確認した後に水溶性高分子水溶液を流動化している粉体層に向け上部より噴霧した。流動層内風速は流動化状態を確認しながら０．２〜１０．０ｍ／ｓの範囲で調整しながら造粒・被覆操作を行った。水溶性高分子水溶液を噴霧するためのノズルは噴霧角度７０°の２流体ホローコーンノズルを使用した。噴霧速度は約１００ｇ／ｍｉｎで行った。
【０１７６】
第２工程
引き続き流動層内での流動化状態を維持しつつ、表１〜４に示した水難溶性化合物を同様の２流体ホローコーンノズルを用いて１００ｇ／ｍｉｎで噴霧添加し被覆操作を行った。
この時、水分が１０質量％を超えるものについては、引き続き５０℃の風（空気）を流動層内に送りながら、水分が８質量％になるまで粉体を流動させた。
最後に必要に応じて微粉体を添加する場合は流動層より造粒物を排出し、転動ドラム（直径０．６ｍ、長さ０．４８ｍ、厚さ１ｍｍ×幅１２ｃｍ×長さ４８ｃｍの邪魔板４枚付き、回転数２０ｒｐｍ）内で造粒物と微粉体を６０秒間混合した。
【０１７７】
第３工程
第２工程終了後、上記表面処理水溶性無機化合物粒子の製造方法１（撹拌造粒１）の第３工程と同様な操作にて、表面処理水溶性無機化合物粒子（平均粒子径、安息角、嵩密度は表１〜４に記載）を得た。
【０１７８】
表面処理水溶性無機化合物粒子の製造方法５（撹拌造粒＋転動造粒）
第１工程
下記表１〜４に示す組成のうち、水溶性無機化合物核粒子を、鋤刃状ショベルを具備し、ショベル−壁面間クリアランスが５ｍｍのレーディゲミキサー（（株）マツボー製、Ｍ２０型）に投入し（充填率３０容積％）、主軸２００ｒｐｍの撹拌を開始した（チョッパーは停止）。撹拌開始後１０秒後に水溶性高分子水溶液を３０秒で添加し、造粒・被覆操作を行った。
【０１７９】
第２工程
得られた造粒物をレーディゲミキサーから排出し、水平円筒型転動混合機（円筒直径５８５ｍｍ、円筒長さ４９０ｍｍ、容器１３１．７Ｌのドラム内部壁面に内部壁面とのクリアランス２０ｍｍ、高さ４５ｍｍの邪魔板を２枚有するもの）に投入し、回転数２２ｒｐｍで転動操作を開始した。転動開始後３０秒後に表１〜４に示した水難溶性化合物を噴霧角度７０°の２流体ホローコーンノズルを用いて１００ｇ／ｍｉｎで噴霧添加し、被覆操作を行った。
最後に必要に応じて微粉体を添加し、６０秒間転動操作を続け表面処理水溶性無機化合物粒子を得た。
【０１８０】
第３工程
次いで、上記表面処理水溶性無機化合物粒子の製造方法３（転動造粒）の第３工程と同様の操作にて、表面処理水溶性無機化合物粒子（平均粒子径、安息角、嵩密度は表１〜４に記載）を得た。
【０１８１】
なお、上記表面処理水溶性無機化合物粒子の製造方法１〜５のいずれの方法においても、水難溶性化合物は融点以上の液体状態で添加した。また、上記表面処理水溶性無機化合物粒子の製造方法１〜５の分級工程で発生した表面処理水溶性無機化合物粒子として用いない篩上品の粗粒子はフィッツミル（ホソカワミクロン（株）製、ＤＫＡ−３）を用いて粉砕し（スクリーン穴径１．２ｍｍ、回転数：４７００ｒｐｍ）、次の造粒時に水溶性無機化合物と共に造粒機に投入し再利用した。また、分級操作によって表面処理水溶性無機化合物粒子として用いない篩下品の微粒子が発生する際には微粒子も次の造粒時に水溶性無機化合物と共に造粒機に投入し再利用した。
【０１８２】
なお、比較例ａ３０、ａ３１、ａ３３においては水難溶性化合物、ａ３２、ａ３４、ａ３５においては水溶性高分子化合物の添加は行わなかった。また比較例ａ２９は水溶性高分子化合物と水難溶性化合物の両方の添加は行わず、原料である炭酸ナトリウム（粒灰）をそのまま使用した。
得られた表面処理水溶性無機化合物粒子につき、各表面処理部の溶解熱と表面処理水溶性無機化合物粒子の湿潤発熱量、及び表面処理部表面のぬれ速度を下記方法により測定・評価した。結果を表１〜４に併記する。
【０１８３】
（１）表面処理部の溶解・分散熱測定
内径１ｃｍ、長さ約４ｃｍのアンプル管に、得られた表面処理水溶性無機化合物粒子（比較例ａ２９では炭酸ナトリウム粒子）０．１ｇを測り取って封入するとともに、空のアンプル管も封入してブランクとした。
これらを双子型熱量測定装置（マルチマイクロカロリメーターＭＭＣ−５１１１型、（株）東京理工製、）に設置し、水２５ｍＬを入れたセル中で、温度２５℃、６０ｒｐｍの撹拌条件下で、熱平衡化させた。ベースラインの安定を確認した後、装置内のハンマーでアンプル管を割って水と接触させ、表面処理水溶性無機化合物粒子の溶解・分散に伴う熱量変化を測定し、表面処理水溶性無機化合物粒子の溶解・分散時の発熱量（Ｑ）を得た。
同様に、水溶性無機化合物核粒子の発熱量（ＱA）、第１表面処理部のみの発熱量（ＱB）を測定した。水への溶解・分散過程での発熱する第１表面処理部とは、ＱB−ＱA＜０を満たす処理部を意味する。水への溶解・分解過程での吸熱する第２表面処理部とは、Ｑ−ＱB＞０を満たす処理部を意味する。また、表面処理部全体における溶解・分散過程での吸熱とは、Ｑ−ＱA＞０の状態を意味する。なお、Ｑ、ＱA及びＱBは、いずれも発熱（すなわち、負の値）であった。
【０１８４】
（２）湿潤発熱量の測定
内径３ｃｍ、高さ５ｃｍの目皿つきガラスフィルターに、得られた表面処理水溶性無機化合物粒子（比較試験例ａ２９では炭酸ナトリウム粒子）１０ｇを入れ、次いでリボン状温度センサーをおいた後に、さらに１０ｇの試料を入れた。これを二口フラスコ上部ジョイントに設置し、側面のジョイントには、アスピレーターを接続した。これに２５℃の水１０ｇをのせ、直ちに１０秒間減圧とすることで、水を全て通過させ、表面処理水溶性無機化合物粒子表面を湿潤させた。その後、温度センサーが検知した温度の時間変化を測定し、水和反応によって生じた最大温度を求めた。湿潤による発熱量は、湿潤前温度（湿潤前の表面処理水溶性無機化合物粒子温度）と、湿潤後の最大温度から、以下の式による最大温度上昇度を求めた。
最大温度上昇度(℃)＝（湿潤後の最大温度(℃)）−（湿潤前温度(℃)）
得られた表面処理水溶性無機化合物粒子の表面処理部の溶解・分散時の吸熱量（Ｑ−ＱA）と、湿潤発熱量の測定による最大温度上昇度の関係は、第１図に示すように相関関係が見られた。このことは、溶解吸熱量が高いと湿潤による発熱量が抑制されことを示す。比較試験例ａ２９の炭酸ナトリウム粒子の最大温度上昇度は３１．６℃であるのに対し、表面処理部の溶解熱量が３０〜８０Ｊ／ｇの範囲にある表面処理水溶性無機化合物粒子は、１５℃〜６℃の温度上昇度に抑制される。
得られた最大温度上昇度を、下記評価基準に基づいて評価した。
<評価基準>
◎：最大温度上昇度が９〜１２℃
○：最大温度上昇度が６〜９℃又は１２〜１５℃
△：最大温度上昇度が６℃未満
×：最大温度上昇度が１５℃以上
【０１８５】
（３）表面処理水溶性無機化合物粒子表面の濡れ速度の評価（バッシュバン法）
３５５〜５００μｍに篩分けした表面処理水溶性無機化合物粒子（比較例ａ２９では炭酸ナトリウム粒子）０．５ｇを、底部にガラスフィルターをつけた内径１ｃｍの目盛り付きガラス管に充填し、表面処理水溶性無機化合物粒子が充填された最底部から高さ０．６ｃｍまでを５℃の水に浸漬した後に、充填された表面処理水溶性無機化合物粒子の上端まで水が浸透するまでの時間を測定した。得られた浸透時間は、下記評価基準に基づいて評価した。
<評価基準>
◎    ：浸透時間が３００〜４００分間
○〜◎：浸透時間が２００〜３００分間
○    ：浸透時間が１００〜２００分間
×    ：浸透時間が１００分間未満又は４００分間超
【０１８６】
（４）装置付着性評価
表面処理水溶性無機化合物粒子を調製後、この粒子を造粒した装置内壁の付着物の形成状況を下記評価基準に基づいて評価した。
<評価基準>
◎：ほとんど付着物が無い
○：付着物があるが問題ないレベル
△：付着物が目立つ
×：ほぼ全面に付着物がある。
なお、表１〜４には、上記評価結果に加えて、使用した水溶性無機化合物核粒子、水溶性高分子化合物、水難溶性化合物の使用時温度と、各製造方法における第２工程終了後の
表面処理水溶性無機化合物粒子の温度、各表面処理水溶性無機化合物粒子を調製する際に用いた製造方法について併記した。
【０１８７】
【表１】
0004753021.tif 000002
【０１８８】
【表２】
0004753021.tif 000003
【０１８９】
【表３】
0004753021.tif 000004
【０１９０】
【表４】
0004753021.tif 000005
【０１９１】
［調製例ｂ１〜ｂ７］
下記製造方法により、界面活性剤含有粒子ｂ１〜ｂ７を得た。
界面活性剤含有粒子の調製方法１
下記表５に示す組成に従って、以下の手順で界面活性剤含有粒子ｂ１を調製した。まず、撹拌装置を具備したジャケット付き混合槽に水を入れ、温度を６０℃に調整した。これにα−ＳＦ−Ｎａとノニオン界面活性剤を除く界面活性剤、及びＰＥＧ＃６０００を添加し、１０分間撹拌した。続いてＭＡ１（アクリル酸／マレイン酸コポリマーナトリウム塩）と蛍光剤とを添加した。さらに１０分間撹拌した後、粉末Ａ型ゼオライトの一部（２．０％相当量（対各粒子、以下同じ）の捏和時添加用、３．２％相当量の粉砕助剤用、１．５％相当量の表面被覆用の各Ａ型ゼオライトを除く）、炭酸ナトリウム、炭酸カリウム及び亜硫酸ナトリウムを添加した。さらに２０分間撹拌して水分３８％の噴霧乾燥用スラリーを調製した後、向流式噴霧乾燥塔を用いて熱風温度２８０℃の条件で噴霧乾燥し、平均粒子径３２０μｍ、嵩密度０．３０ｇ／ｃｍ3、水分５％の噴霧乾燥粒子を得た。
【０１９２】
一方、原料の脂肪酸エステルをスルホン化し、中和して得られたα−ＳＦ−Ｎａの水性スラリー（水分濃度２５％）に、ノニオン界面活性剤の一部（α−ＳＦ−Ｎａに対して２５％）を添加し、水分を１１％になるまで薄膜式乾燥機で減圧濃縮して、α−ＳＦ−Ｎａとノニオン界面活性剤の混合濃縮物を得た。
【０１９３】
上述の噴霧乾燥粒子、この混合濃縮物、２．０％相当量のＡ型ゼオライト、０．５％相当量の噴霧添加用を除く残りのノニオン界面活性剤及び水を連続ニーダー（（株）栗本鐵工所製、ＫＲＣ−Ｓ４型）に投入し、捏和能力１２０ｋｇ／ｈｒ、温度６０℃の条件で捏和し、界面活性剤含有混練物を得た。この界面活性剤含有混練物を穴径１０ｍｍのダイスを具備したペレッターダブル（不二パウダル（株）製、ＥＸＤＦＪＳ−１００型）を用いて押し出しつつ、カッターで切断し（カッター周速は５ｍ／ｓ）長さ５〜３０ｍｍ程度のペレット状界面活性剤含有成型物を得た。
【０１９４】
次いで、得られたペレット状界面活性剤含有成型物に粉砕助剤としての粒子状Ａ型ゼオライト（平均粒子径１８０μｍ）を３．２％相当量添加し、冷風（１０℃、１５ｍ／ｓ）共存下で直列３段に配置したフィッツミル（ホソカワミクロン（株）製、ＤＫＡ−３）を用いて粉砕した（スクリーン穴径：１段目／２段目／３段目＝１２ｍｍ／６ｍｍ／３ｍｍ、回転数：１段目／２段目／３段目いずれも４７００ｒｐｍ）。最後に水平円筒型転動混合機（円筒直径５８５ｍｍ、円筒長さ４９０ｍｍ、容器１３１．７Ｌのドラム内部壁面に内部壁面とのクリアランス２０ｍｍ、高さ４５ｍｍの邪魔板を２枚有するもの）で、充填率３０容積％、回転数２２ｒｐｍ、２５℃の条件で１．５％相当量の微粉Ａ型ゼオライトを加え、０．５％相当量のノニオン界面活性剤と香料を噴霧しつつ、１分間転動し表面改質して粒子を得た。
【０１９５】
得られた粒子の一部を着色するために、界面活性剤含有粒子をベルトコンベアで０．５ｍ／ｓの速度で移送しつつ（ベルトコンベア上の界面活性剤含有粒子層の高３０ｍｍ、層幅３００ｍｍ）その表面に色素の２０％水分散液を噴霧し、界面活性剤含有粒子ｂ１（平均粒子径５５０μｍ、嵩密度０．８４ｇ／ｃｍ3）を得た。
【０１９６】
界面活性剤含有粒子ｂ１の調製方法と同様にして、界面活性剤含有粒子ｂ２、ｂ３（平均粒子径、嵩密度は表５に記載）を得た。
【０１９７】
界面活性剤含有粒子の調製方法２
下記表５に示す組成に従って、以下の手順で界面活性剤含有粒子ｂ４を調製した。下記表５に示す組成成分のうち、界面活性剤、表面被覆に用いる５．０％相当量のＰ型ゼオライト、色素、香料を除くすべての成分（温度２５℃）を鋤刃状ショベルを具備し、ショベル−壁面間クリアランスが５ｍｍのレーディゲミキサー（（株）マツボー製、Ｍ２０型）に投入（充填率５０容積％）し、主軸２００ｒｐｍ、チョッパー２００ｒｐｍの撹拌を開始した。撹拌開始後３０秒後に界面活性剤混合物（ノニオン界面活性剤とアニオン界面活性剤を予め６０℃に加熱して均一混合したもの）及び水（温度６０℃）を２分で添加して、ジャケット温度３０℃の条件で撹拌造粒を平均粒子径４００μｍになるまで継続した。最後に５．０％相当量のＰ型ゼオライトを添加して３０秒撹拌して表面改質して粒子を得た。
【０１９８】
得られた粒子の一部を着色するために、界面活性剤含有粒子の調製方法１と同様の方法で色素の２０％水分散液を噴霧し、界面活性剤含有粒子ｂ４（平均粒子径４００μｍ、嵩密度０．８０ｇ／ｃｍ3）を得た。
【０１９９】
界面活性剤含有粒子の調製方法３
下記表５に示す組成に従って、以下の手順で界面活性剤含有粒子ｂ５を調製した。下記表５に示す組成のうち、ノニオン界面活性剤、粉末Ａ型ゼオライト（ゼオライトＡ）の一部（２．０％相当量（対各粒子、以下同じ）の捏和時添加用、３．２％相当量の粉砕助剤用、１．５％相当量の表面被覆用の各Ａ型ゼオライトを除く）、色素及び香料を除く成分を、水に溶解もしくは分散させた水分３８％のスラリーを調製した後、向流式噴霧乾燥塔を用いて熱風温度３００℃の条件で噴霧乾燥し、平均粒子径３３０μｍ、嵩密度０．３０ｇ／ｃｍ3、水分３％の噴霧乾燥粒子を得た。この乾燥粒子と共に、２．０％相当量のＡ型ゼオライト、０．５％相当量の噴霧添加用を除くノニオン界面活性剤及び水を連続ニーダー（（株）栗本鐵工所製、ＫＲＣ−Ｓ４型）に投入し、捏和能力１２０ｋｇ／ｈｒ、温度６０℃の条件で捏和し、界面活性剤含有混練物を得た。
【０２００】
この界面活性剤含有混練物を穴径１０ｍｍのダイスを具備したペレッターダブル（不二パウダル（株）製、ＥＸＤＦＪＳ−１００型）を用いて押し出しつつ、カッターで切断し（カッター周速は５ｍ／ｓ）、長さ５〜３０ｍｍ程度のペレット状界面活性剤含有成型物を得た。
【０２０１】
次いで、得られたペレット状界面活性剤含有成型物を界面活性剤含有粒子の調製方法１と同様の方法で粉砕、次いで表面改質して粒子を得た。得られた粒子の一部を着色するために、界面活性剤含有粒子の調製方法１と同様の方法で色素の２０％水分散液を噴霧し、界面活性剤含有粒子ｂ５（平均粒子径５４０μｍ、嵩密度０．７７ｇ／ｃｍ3）を得た。
【０２０２】
界面活性剤含有粒子ｂ５の調製方法と同様にして、界面活性剤含有粒子ｂ７（平均粒子径、嵩密度は表５に記載）を得た。
【０２０３】
界面活性剤含有粒子の調製方法４
下記表５に示す組成に従って、以下の手順で界面活性剤含有粒子ｂ６を調製した。まず、撹拌装置を具備したジャケット付き混合槽に水を入れ、温度を５０℃に調整した。これに硫酸ナトリウム及び蛍光剤を添加し、１０分間撹拌した。続いて、炭酸ナトリウムを添加した後に、ＰＡＳ（ポリアクリル酸ナトリウム塩）を添加し、さらに１０分間撹拌した後、塩化ナトリウム及び粉末Ａ型ゼオライトの一部を添加した。さらに、３０分間撹拌して噴霧乾燥用スラリーを調製した。
【０２０４】
得られた噴霧乾燥用スラリーの温度は５０℃であった。このスラリーを、圧力ノズルを具備した向流式噴霧乾燥装置で噴霧乾燥を行い、水分３％、嵩密度が０．５０ｇ／ｃｍ3、平均粒子径が２５０μｍの噴霧乾燥粒子を得た。
【０２０５】
これとは別に、ノニオン界面活性剤、ＰＥＧ＃６０００、アニオン界面活性剤を、８０℃の温度条件で混合して、含水量１０％の界面活性剤組成物を調製した。ＬＡＳ−Ｎａは水酸化ナトリウム水溶液で中和した溶液状で使用した。
そして、得られた噴霧乾燥粒子を、鋤刃状ショベルを具備し、ショベル−壁面間クリアランスが５ｍｍのレーディゲミキサー（（株）マツボー製、Ｍ２０型）に投入（充填率５０容積％）し、ジャケットには８０℃の温水を１０Ｌ／分の流量で流しながら、主軸（１５０ｒｐｍ）とチョッパー（４０００ｒｐｍ）の撹拌を開始した。そこに上記で調製した界面活性剤組成物を２分間かけて投入し、その後に５分間撹拌した後、層状珪酸塩（ＳＫＳ−６、平均粒子径５μｍ）及び粉末Ａ型ゼオライトの一部（１０％相当量）を投入して２分間撹拌することによって粒子を得た。
【０２０６】
得られた粒子と、粉末Ａ型ゼオライトの一部（２％相当量）をＶブレンダーで混合し、香料を噴霧した後、界面活性剤含有粒子の一部を着色するために、界面活性剤含有粒子の調製方法１と同様の方法で色素の２０％水分散液を噴霧し、界面活性剤含有粒子ｂ６（平均粒子径３００μｍ、嵩密度０．７５ｇ／ｃｍ3）を得た。
【０２０７】
【表５】
0004753021.tif 000006
【０２０８】
［漂白活性化剤造粒物の調製例］
漂白活性化剤造粒物Ａの調製方法
漂白活性化剤として４−デカノイルオキシ安息香酸（三井化学（株）製）を７０質量部、ＰＥＧ＃６０００を２０質量部、ＡＯＳ−Ｎａ粉末品を５質量部の割合になるようにホソカワミクロン（株）製エクストルード・オーミックスＥＭ−６型に供給し、混練押し出し（混練温度６０℃）し、径が０．８ｍｍφのヌードル状の押し出し品を得た。この押し出し品（冷風により２０℃に冷却）を、ホソカワミクロン（株）製フィッツミルＤＫＡ−３型に導入し、また助剤としてＡ型ゼオライト粉末５質量部を同様に供給し、粉砕して平均粒子径約７００μｍの漂白活性化剤造粒物Ａを得た。
漂白活性化剤造粒物Ｂの調製方法
漂白活性化剤として４−ドデカノイルオキシベンゼンスルホン酸ナトリウムを用いた他は、漂白活性化剤造粒物Ａと同様にして漂白活性化剤造粒物Ｂを調製した。
【０２０９】
漂白活性化剤造粒物Ｃの調製方法
漂白活性化剤として４−ノナノイルオキシベンゼンスルホン酸ナトリウムを用いた他は、漂白活性化剤造粒物Ａと同様にして漂白活性化剤造粒物Ｃを調製した。
【０２１０】
［実施例１〜３５、比較例１〜４］
下記表６〜１０に記載の組成に従い、粒状洗剤組成物を下記方法で調製し、溶解性（低温凝集率）、固化性（固化率）、流動性を評価した。結果を表６〜１０に併記する。
【０２１１】
粒状洗剤組成物の調製
水平円筒型転動混合機（円筒直径５８５ｍｍ、円筒長さ４９０ｍｍ、容器１３１．７Ｌのドラム内部壁面に内部壁面とのクリアランス２０ｍｍ、高さ４５ｍｍの邪魔板を２枚有するもの）で、充填率３０容積％、回転数２２ｒｐｍ、２５℃の条件で、表１〜４に記載の（ａ）表面処理水溶性無機化合物粒子、表５に記載の（ｂ）界面活性剤含有粒子、及びその他の成分を表６〜１０に示す組成に従って５分間混合し粒状洗剤組成物を得た。得られた粒状洗剤組成物の平均粒子径及び嵩密度を表６〜１０に記載した。
【０２１２】
（１）溶解性（低温凝集率）の評価
粒状洗剤組成物５ｇを５℃の水８０ｍＬの入ったシャーレ中に静かに注ぎ５分間静置した。静置後、シャーレごと水を目開き３３６０μｍの篩を通し、篩上に残った洗剤組成物を６０℃で２時間乾燥する。乾燥後の質量を測定し下記式を用いて低温凝集率％を求めた。
上記で求めた低温凝集率と使用性の関係を以下に示す。家庭における使用性を考慮すると、洗剤組成物としては低温凝集率２０％未満が好ましい。
良い：低温凝集率が５％未満
【０２１３】
【数１】
0004753021.tif 000007
普通：低温凝集率が５〜２０％未満
悪い：低温凝集率が２０〜４０％未満
非常に悪い：低温凝集率が４０％以上
【０２１４】
（２）固化性（固化率）の評価
外側からコートボール紙（坪量：３５０ｇ／ｍ2）、ワックスサンド紙（坪量：３０ｇ／ｍ2）、クラフトパルプ紙（坪量：７０ｇ／ｍ2）の３層からなる紙容器（透湿度２５ｇ／ｍ2・２４時間（４０℃、９０％ＲＨ））を用いて、長さ１５ｃｍ×巾９．３ｃｍ×高さ１８．５ｃｍの箱を作製した。この箱に粒状洗剤組成物１．２ｋｇを入れ、２５℃（６５％ＲＨ、８時間）、４５℃（８５％ＲＨ、１６時間）のリサイクル恒温恒湿室中に３０日間保存して、経時固化性試験用サンプルを得た。経時保存後、洗剤を静かに目開き４ｍｍの篩に移し篩上に固化して残った洗剤の質量を量り、下記式により固化率を求めた。
【０２１５】
【数２】
0004753021.tif 000008
上記で求めた固化率と使用性の関係を以下に示す。家庭における使用性を考慮すると、洗剤組成物としては固化率２０％未満が好ましい。
良い：固化率が５％未満
普通：固化率が５〜２０％未満
悪い：固化率が２０〜４０％未満
非常に悪い：固化率が４０％以上
【０２１６】
（３）流動性の評価
上記固化性の評価を行った後の粒状洗剤組成物を用いて、後述の安息角の測定方法により安息角を測定した。結果を下記評価基準で評価した。家庭における使用性を考慮すると、洗剤組成物としては安息角６０°以下が好ましい。
<評価基準>
○：安息角が５０°以下
△：安息角が５０°を超えて６０°以下
×：安息角が６０°を超える
本発明中の平均粒子径、嵩密度及び安息角は以下の方法で測定した。
【０２１７】
（４）平均粒子径の測定
各サンプル及びその混合物について、目開き１６８０μｍ、１４１０μｍ、１１９０μｍ、１０００μｍ、７１０μｍ、５００μｍ、３５０μｍ、２５０μｍ、１４９μｍ、の９段の篩と受け皿を用いて分級操作を行った。分級操作は、受け皿に目開きの小さな篩から目開きの大きな篩の順に積み重ね、最上部の１６８０μｍの篩の上から１００ｇ／回のベースサンプルを入れ、蓋をしてロータップ型篩い振盪機（（株）飯田製作所製、タッピング：１５６回／分、ローリング：２９０回／分）に取り付け、１０分間振動させた後、それぞれの篩及び受け皿上に残留したサンプルを篩目ごとに回収して、サンプルの質量を測定した。
受け皿と各篩との質量頻度を積算していくと、積算の質量頻度が、５０％以上となる最初の篩の目開きをａμｍとし、ａμｍよりも一段大きい篩の目開きをｂμｍとし、受け皿からａμｍの篩までの質量頻度の積算をｃ％、またａμｍの篩上の質量頻度をｄ％として、次式により平均粒子径（重量５０％）を求めた。
【０２１８】
【数３】
0004753021.tif 000009
【０２１９】
（５）嵩密度の測定
嵩密度はＪＩＳ  Ｋ３３６２−１９９８に準じて測定した。
（６）安息角の測定
筒井理化学器械（株）製、ターンテーブル形安息角測定器を用いて安息角を測定した。
【０２２０】
【表６】
0004753021.tif 000010
【０２２１】
【表７】
0004753021.tif 000011
【０２２２】
【表８】
0004753021.tif 000012
【０２２３】
【表９】
0004753021.tif 000013
【０２２４】
【表１０】
0004753021.tif 000014
【０２２５】
［実施例３６〜５２］
実施例１〜１７において界面活性剤含有粒子の調製時に噴霧する、香料、ノニオン界面活性剤のいずれかあるいは両方を、表面処理水溶性無機化合物粒子、界面活性剤含有粒子及びその他の粒子成分を水平円筒型転動混合機内で粉体混合する時に噴霧し、粒状洗剤組成物（実施例３６〜５２）を得た。この粒状洗剤組成物においても、実施例１〜１７と同様の評価結果を得た。
【０２２６】
［実施例５３〜６９］
実施例１〜１７において界面活性剤含有粒子の調製時に噴霧する色素水分散液を、表面処理水溶性無機化合物粒子、界面活性剤含有粒子及びその他の粒子成分を水平円筒型転動混合機内で粉体混合した後、界面活性剤含有粒子の調製方法１に記載の方法と同様の方法により噴霧して粒状洗剤組成物（実施例５３〜６９）を得た。この粒状洗剤組成物においても、実施例１〜１７と同様の評価結果を得た。
【０２２７】
［実施例７０〜８３］
実施例４において、表面処理水溶性無機化合物粒子であるａ９粒子をａ１〜ａ３、ａ１２、ａ１６粒子の各粒子に変更した以外は実施例４と同様に調製し、粒状洗剤組成物（実施例７０〜７４）を得た。この粒状洗剤組成物においても、実施例４と同様な評価結果を得た。
【０２２８】
また、実施例３０において、表面処理水溶性無機化合物粒子であるａ１８粒子をａ１１、ａ１３〜ａ１５、ａ２０〜ａ２４粒子の各粒子に変更した以外は実施例３０と同様に調製し、粒状洗剤組成物（実施例７５〜８３）を得た。この粒状洗剤組成物においても、実施例３０と同様な評価結果を得た。
【０２２９】
実施例４の粒状洗剤組成物と比較例２の粒状洗剤組成物４０ｇを、三菱電機（株）製、全自動洗濯機「ＭＡＷ−Ｖ８ＴＰ」のパルセーターの６分割された扇状の窪みの１つの外周に近い部分に、円錐状の集合状態で置いた。洗剤組成物の集合状態を崩さないように衣料３ｋｇ（木綿肌着５０％、ポリエステル／綿混紡ワイシャツ５０質量％）を洗濯槽に投入した。洗剤に直接水が当らないように１０℃の水道水を１０Ｌ／分の流量で３８Ｌ注水した。「さっと洗い」コースという短時間洗濯するコースで洗濯した。洗濯工程（３分）終了後に排水し、衣料及び洗濯槽に残留する洗剤組成物の状態を目視判定した。比較例２では洗剤組成物の凝集物が多量に残留していたのに対し、実施例４では洗剤組成物が残らなかった。
【０２３０】
実施例４の粒状洗剤組成物と比較例３の粒状洗剤組成物４０ｇを、三洋電機（株）製、全自動洗濯機「ＡＳＷ−ＺＲ７５０」のパルセーターの５分割された扇状の窪みの１つの外周に近い部分に、円錐状の集合状態で置いた。洗剤組成物を崩さないように衣料３ｋｇ（木綿肌着５０質量％、ポリエステル／綿混紡ワイシャツ５０質量％）を洗濯槽に投入した。洗剤組成物に直接水が当らないように１０℃の水道水を１０Ｌ／分の流量で３９Ｌ注水し、「弱洗いコース」という撹拌力の弱い弱水流で洗濯するコースで洗濯した。洗濯工程（８分）終了後に排水し、衣料及び洗濯槽に残留する洗剤の状態を目視判定した。比較例３では洗剤組成物の凝集物が多量に残留していたのに対し、実施例４では洗剤組成物が残らなかった。
【０２３１】
実施例４の粒状洗剤組成物と比較例３の粒状洗剤組成物について、洗剤投入口付きドラム式洗濯機（シャープ（株）製、ＥＳ−Ｅ６１）を使用して、投入口に粒状洗剤組成物４０ｇを投入して標準コースで洗濯した（水温１０℃、水量３０Ｌ、衣料３ｋｇ（木綿肌着５０質量％、ポリエステル／綿混紡ワイシャツ５０質量％））。この洗濯を１日１回、３０日間繰り返したところ、比較例３では投入口に洗剤組成物の溶け残りが残存した（約１０ｇ）のに対し、実施例４では洗剤組成物が残らなかった。
【０２３２】
実施例中で用いた原料を下記に示す。
（水溶性無機化合物核粒子）
・炭酸ナトリウム：粒灰（旭硝子（株）製、平均粒子径３２０μｍ、嵩密度１．０７ｇ／ｃｍ3）
・セスキ炭酸ナトリウム：Ｓｅｓｑｕｉ  ＴＭ  Ｓｏｄｉｕｍ  Ｓｅｓｑｕｉｃａｒｂｏｎａｔｅ（米国ＦＭＣ社製、平均粒子径２９０μｍ、嵩密度０．７５ｇ／ｃｍ3）
・炭酸カリウム：炭酸カリウム（粉末）（旭硝子（株）製、平均粒子径４９０μｍ、嵩密度１．３０ｇ／ｃｍ3）
・重炭酸ナトリウム：重炭酸ナトリウム  工重（旭硝子（株）製）
・硫酸ナトリウム：中性無水芒硝（日本化学工業（株）製）
・亜硫酸ナトリウム：無水亜硫酸曹達（神州化学（株）製）
・塩化ナトリウム：日精のやき塩Ｃ（日本製塩（株）製）
・層状珪酸塩：結晶性層状ケイ酸ナトリウム、ＳＫＳ−６（クラリアントジャパン（株）製）
（水溶性高分子化合物）
・ＨＰＣ：ヒドロキシプロピルセルロース（日本曹達（株）製ＨＰＣ、ＳＳＬＴｙｐｅ）純分５％となるように水で希釈したもの
・ＭＡ１：アクリル酸／マレイン酸コポリマーＮａ塩、アクアリックＴＬ−４００（日本触媒（株）製）（純分４０％水溶液）
・ＭＡ２：アクリル酸／マレイン酸コポリマーＮａ塩：アクアリックＴＬ−４００（日本触媒（株）製）を純分２０％となるように水で希釈したもの
・ＭＡ３：アクリル酸／マレイン酸コポリマーＮａ塩：Ｓｏｋａｌａｎ  ＣＰ４５（ＢＡＳＦ社製）を純分２０％となるように水で希釈したもの
・ＰＡＳ：ポリアクリル酸Ｎａ塩、アクアリックＤＬ−４０（日本触媒（株）製）の純分４０％水溶液）
・ＡＧ：アルギン酸Ｎａ、ダックアルギンＮＳＰＬＬ（（株）紀文フードケミファ製）の純分４％水溶液
・ＣＭＣ：カルボキシメチルセルロースＮａ、ＣＭＣダイセル１１０５（ダイセル化学工業（株）製）の純分５％水溶液
・ＰＶＡ：ポリビニルアルコール、クラレポバールＰＶＡ−１０５（（株）クラレ製）の純分５％水溶液
・ＰＡＰ：ポリアスパラギン酸Ｎａ、Ｂａｙｐｕｒｅ  ＤＳ１００／４０％（Ｂａｙｅｒ製、純分４０％水溶液）
・珪酸塩：日本化学工業製１号珪酸ナトリウム（４５％水溶液）
・ＰＥＧ＃６０００：ライオン（株）製ポリエチレングリコール、商品名ＰＥＧ＃６０００Ｍ
・ＳＲＣ：クラリアントジャパン（株）ソイルリリースポリマー、ＴｅｘｃａｒｅＳＲＮ−３２５、２５％水溶液
（水難溶性化合物）
・ラウリン酸：日本油脂（株）製、ＮＡＡ−１２２、融点４３℃
・ミリスチン酸：新日本理化（株）製、ミリスチン酸、融点５２℃
・パルミチン酸：新日本理化（株）製、パルミチン酸Ｐ、融点５８℃
・ステアリン酸：新日本理化（株）製、雪印ステアリン酸５０００、融点６５℃
・パルミチン酸メチルエステル：ライオン（株）製、パステルＭ−１６、融点３０℃
・アジピン酸：住友化学（株）製、融点１５１℃
・ステアリルアルコール：新日本理化（株）製、コノール３０ＳＳ、融点５７℃
（微粉体）
・Ａ型ゼオライト：シルトンＢ（水澤化学（株）製、純分８０％）
・Ｐ型ゼオライト：ＤＯＵＣＩＬ  Ａ２４（イネオスシリカ社製）
・タルク：ミクロエースＬＧ（日本タルク（株）製）
【０２３３】
（界面活性剤）
・α−ＳＦ−Ｎａ：炭素数１４：炭素数１６＝１８：８２のα−スルホ脂肪酸メチルエステルのナトリウム塩（ライオン（株）製、ＡＩ＝７０％、残部は未反応脂肪酸メチルエステル、硫酸ナトリウム、メチルサルフェート、過酸化水素、水等）
・ＬＡＳ−Ｋ：直鎖アルキル（炭素数１０〜１４）ベンゼンスルホン酸（ライポンＬＨ−２００（ライオン（株）製）ＬＡＳ−Ｈ純分９６％）を界面活性剤組成物調製時に４８％水酸化カリウム水溶液で中和する）。表５中の配合量は、ＬＡＳ−Ｋとしての質量％を示す。
・ＬＡＳ−Ｎａ：直鎖アルキル（炭素数１０〜１４）ベンゼンスルホン酸（ライオン（株）製ライポンＬＨ−２００（ＬＡＳ−Ｈ純分９６％）を界面活性剤組成物調製時に４８％水酸化ナトリウム水溶液で中和する）。表５中の配合量は、ＬＡＳ−Ｎａとしての質量％を示す。
・ＡＯＳ−Ｋ：炭素数１４〜１８のアルキル基をもつα−オレフィンスルホン酸カリウム（ライオン（株）製）
・ＡＯＳ−Ｎａ：炭素数１４のα−オレフィンスルホン酸ナトリウム粉末品（商品名リポランＰＪ−４００、ライオン（株）製）
・石鹸：炭素数１２〜１８の脂肪酸ナトリウム（ライオン（株）製、純分：６７％、タイター：４０〜４５℃、脂肪酸組成：Ｃ12：１１．７％、Ｃ14：０．４％、Ｃ16：２９．２％、Ｃ18Ｆ０（ステアリン酸）：０．７％、Ｃ18Ｆ１（オレイン酸）：５６．８％、Ｃ18Ｆ２（リノール酸）：１．２％、分子量：２８９）
・ＡＳ−Ｎａ：炭素数１０〜１８のアルキル基を持つアルキル硫酸ナトリウム塩（三洋化成工業（株）製サンデットＬＮＭ）
・ノニオン界面活性剤Ａ：ダイヤドール１３（三菱化学（株）製）の酸化エチレン平均８モル付加体（純分９０％）
・ノニオン界面活性剤Ｂ：ＥＣＯＲＯＬ２６（ＥＣＯＧＲＥＥＮ社製炭素数１２〜１６のアルキル基をもつアルコール）の酸化エチレン平均１５モル付加体（純分９０％）
【０２３４】
（色素）
・色素Ａ：群青（大日精化工業（株）製、Ｕｌｔｒａｍａｒｉｎｅ  Ｂｌｕｅ）
・色素Ｂ：Ｐｉｇｍｅｎｔ  Ｇｒｅｅｎ  ７（大日精化工業（株）製）
・色素Ｃ：アクリロニトリル／スチレン／アクリル酸を構成モノマーとし、水分散系におけるラジカル乳化重合にて得られる平均粒子径０．３５μｍの球状樹脂粒子に、樹脂分に対して約１％のＣ．Ｉ．ＢＡＳＩＣ  ＲＥＤ−１を重合樹脂懸濁液に加え加熱処理して得られる桃色の蛍光顔料水分散体。
（香料）
・香料Ａ：特開２００２−１４６３９９号公報［表１１］〜［表１８］に示す香料組成物Ａ
・香料Ｂ：特開２００２−１４６３９９号公報［表１１］〜［表１８］に示す香料組成物Ｂ
・香料Ｃ：特開２００２−１４６３９９号公報［表１１］〜［表１８］に示す香料組成物Ｃ
・香料Ｄ：特開２００２−１４６３９９号公報［表１１］〜［表１８］に示す香料組成物Ｄ
（酵素）
・酵素粒子Ａ：カンナーゼ１２Ｔ（ノボザイムズ製）／ＬＩＰＥＸ５０Ｔ（ノボザイムズ製）／ターマミル６０Ｔ（ノボザイムズ製）／セルザイム０．７Ｔ（ノボザイムズ製）＝５／２／１／２（質量比）の混合物
・酵素粒子Ｂ：エバラーゼ８Ｔ（ノボザイムズ製）／ＬＩＰＥＸ５０Ｔ（ノボザイムズ製）／ターマミル６０Ｔ（ノボザイムズ製）／セルザイム０．７Ｔ（ノボザイムズ製）＝５／２／１／２（質量比）の混合物
（その他）
・蛍光剤：チノパールＣＢＳ−Ｘ（チバスペシャルティケミカルズ）／チノパールＡＭＳ−ＧＸ（チバスペシャルティケミカルズ）＝３／１（質量比）の混合物
・過炭酸ナトリウム：三菱瓦斯化学（株）製、ＳＰＣ−Ｄ、有効酸素量１３．２％、平均粒子径７６０μｍ
【図１】
0004753021.tif 000015